(57)【要約】【課題】  高い輝度を有し、自然光により近く、発光光量増減に伴う発光色のずれの少ない発光装置を実現する。【解決手段】  ３５０ｎｍ〜４２０ｎｍの範囲にピーク波長を有する光を発光する光源２と、光源２からの光の少なくとも一部を吸収し異なる波長を有する光を発する蛍光体３とを備える発光装置１において、蛍光体３として１種類以上の有機蛍光体を用いて、発光装置１の発光効率を２０ｌｍ／Ｗ以上とし、平均演色評価指数Ｒａを８０以上とする。【選択図】        図１
2007088300.tif 000002
【特許請求の範囲】
【請求項１】
３５０ｎｍ〜４２０ｎｍの範囲にピーク波長を有する光を発光する光源と、該光源からの光の少なくとも一部を吸収し異なる波長を有する光を発する蛍光体とを備える発光装置であって、
該蛍光体として１種類以上の有機蛍光体を含み、
発光装置の発光効率が２０ｌｍ／Ｗ以上であり、
平均演色評価指数Ｒａが８０以上である
ことを特徴とする、発光装置。
【請求項２】
該有機蛍光体として、５１０ｎｍ〜５６０ｎｍの範囲にピーク波長を有する光を発し、蛍光体の発光効率が３０％以上である緑色有機蛍光体を用いる
ことを特徴とする、請求項１記載の発光装置。
【請求項３】
有機蛍光体として、β―ジケトネート、β−ジケトン、芳香族カルボン酸、又は、ブレンステッド酸を配位子とする希土類元素イオン錯体からなる赤色有機蛍光体を用いる
ことを特徴とする、請求項１又は請求項２記載の発光装置。
【請求項４】
蛍光体の発光効率が２０％以上である赤色有機蛍光体を用いる
ことを特徴とする、請求項３記載の発光装置。
【請求項５】
白色光を発光する
ことを特徴とする、請求項１〜４のいずれか１項に記載の発光装置。
【請求項６】
請求項１〜５のいずれか１項に記載の発光装置を備える
ことを特徴とする、照明装置。
【請求項７】
請求項１〜５のいずれか１項に記載の発光装置を備える
ことを特徴とする、画像表示装置。
【発明の詳細な説明】
【技術分野】
【０００１】
本発明は、発光装置並びにそれを用いた照明装置及び画像表示装置に関し、より詳しくは、半導体発光素子と有機蛍光体とを組み合わせた発光装置、並びに、それを使用した照明装置及び画像表示装置に関する。
【背景技術】
【０００２】
従来から、放電灯や半導体発光素子の光を蛍光体で色変換させた発光装置が照明装置や表示装置に使用されている。これらの発光装置は、青色、緑色、赤色の蛍光体を混合し、白色または任意の色の光を発光するものであり、近年、より高い演色性または色再現性を求めて様々な検討がなされている。中でも、発光ダイオード（ＬＥＤ）やレーザーダイオード（ＬＤ）等の半導体発光素子を用いた発光装置は、発光効率が高く、水銀等の有害物質を含まないことから、ＬＥＤやＬＤと蛍光体を組み合わせた発光装置、特に効率の高い３６０ｎｍ以上の近紫外領域から可視領域のＬＥＤやＬＤを使用した発光装置の開発が盛んに行われている。
【０００３】
しかしながら、ＬＥＤやＬＤの発光波長は３６０ｎｍよりも長波長であるため、蛍光灯等に使用されている酸化イットリウムのユーロピウム錯体（Ｙ2 Ｏ3 ：Ｅｕ）等の赤色無機蛍光体では十分な発光が得られない。このため、ＬＥＤやＬＤとＹ2Ｏ3：Ｅｕ等の赤色無機蛍光体とを用いても、高輝度な発光装置を得ることはできなかった。
【０００４】
そこで、ＬＥＤやＬＤと、β−ジケトンのアニオンを配位子とするユーロピウム（Ｅｕ）等の希土類元素イオン錯体からなる有機蛍光体とを組み合わせた発光装置が提案されている（特許文献１及び特許文献２参照）。これは、Ｙ2Ｏ3：Ｅｕ等の赤色無機蛍光体を使用する蛍光灯と比べて、近紫外光から可視光の光を効率よく吸収し、高輝度な発光を得ることができる装置として報告されている。
【０００５】
しかしながら、特許文献１及び特許文献２において報告されているような、β−ジケトンのアニオンを配位子とする希土類元素イオン錯体からなる赤色有機蛍光体は、光劣化しやすい性能を示し、発光能力が急速に低下して長期間使用することが困難である。
そこで、高輝度で、且つ、光劣化の少ないβ−ジケトン、β―ジケトネート、ブレンステッド酸又は芳香族カルボン酸を配位子とする希土類元素イオン錯体からなる赤色有機蛍光体を用いた発光装置が提案されている（特許文献３及び特許文献４参照）。
【０００６】
【特許文献１】特開平１０−１２９２５号公報
【特許文献２】特表２０００−５０９９１２号公報
【特許文献３】特開２００５−８８７２号公報
【特許文献４】ＷＯ２００５／７５５９８号パンフレット
【発明の開示】
【発明が解決しようとする課題】
【０００７】
しかしながら、上述したような赤色有機蛍光体の輝度に比べて、緑色を示す蛍光体や青色を示す蛍光体の輝度は低い。このため、発光装置とした場合には、赤色領域の光量に比べて、緑色領域や青色領域の光量が少なくなり、演色性が劣る、発光色の色ずれが起こるなどの課題がある。
【０００８】
本発明は、前述の従来技術の課題を解決し、発光効率および演色性が高く、発光色の色ずれの少ない発光装置を提供することを目的とする。即ち、本発明は、高い輝度を有し、自然光により近く、発光光量増減に伴う発光色のずれの少ない発光装置、及びその発光装置を光源とする照明装置及び画像表示装置を提供することを目的とするものである。
【課題を解決するための手段】
【０００９】
本発明の発明者は、上記課題を解決するべく鋭意検討した結果、所定の有機蛍光体を用いて発光装置を構成することにより、高い輝度を有し、自然光により近く、発光光量増減に伴う発光色のずれの少ない発光装置を実現することができることを見出し、本発明を完成させた。
【００１０】
即ち、本発明の要旨は、３５０ｎｍ〜４２０ｎｍの範囲にピーク波長を有する光を発光する光源と、該光源からの光の少なくとも一部を吸収し異なる波長を有する光を発する蛍光体とを備える発光装置であって、該蛍光体として１種類以上の有機蛍光体を含み、発光装置の発光効率が２０ｌｍ／Ｗ以上であり、平均演色評価指数Ｒａが８０以上であることを特徴とする、発光装置に存する（請求項１）。
【００１１】
このとき、該有機蛍光体としては、５１０ｎｍ〜５６０ｎｍの範囲にピーク波長を有する光を発し、蛍光体の発光効率が３０％以上である緑色有機蛍光体を用いることが好ましい（請求項２）。
【００１２】
また、該有機蛍光体としては、β―ジケトネート、β−ジケトン、芳香族カルボン酸、又は、ブレンステッド酸を配位子とする希土類元素イオン錯体からなる赤色有機蛍光体を用いることが好ましい（請求項３）。
【００１３】
さらに、上記の赤色有機蛍光体としては、蛍光体の発光効率が２０％以上である赤色有機蛍光体を用いることが好ましい（請求項４）。
【００１４】
また、該発光装置は、白色光を発光するようにすることが好ましい（請求項５）。
【００１５】
本発明の別の要旨は、上記の発光装置を備えることを特徴とする、照明装置に存する（請求項６）。
本発明のさらに別の要旨は、上記の発光装置を備えることを特徴とする、画像表示装置に存する（請求項７）。
【発明の効果】
【００１６】
本発明によれば、高い輝度を有し、自然光により近く、発光光量増減に伴う発光色のずれの少ない発光装置、並びに、その発光装置を光源とする照明装置及び画像表示装置を提供することができる。
【発明を実施するための最良の形態】
【００１７】
本発明の発光装置は、３５０ｎｍ〜４２０ｎｍの範囲にピーク波長を有する光を発光する光源と、この光源からの光の少なくとも一部を吸収し異なる波長を有する光を発する蛍光体とを備える。また、本発明の発光装置は、蛍光体として１種類以上の有機蛍光体を含み、発光装置の発光効率が２０ｌｍ／Ｗ以上であり、平均演色評価指数Ｒａが８０以上である。
【００１８】
ここで発光装置の効率とは、ＪＩＳＺ８１１３「照明用語」において定義されているものであって、光源が発する全光束を、その光源の消費電力で除した値であり、単位は「ｌｍ／Ｗ」である。本発明において、その具体的な測定方法は、ＪＩＳＺ８７２４「色の測定方法−光源色」に準じるものとする。
【００１９】
また、本発明において、平均演色評価数Ｒａは、ＪＩＳＺ８７２６「光源の演色性評価方法」に準じて測定した。演色評価数はＪＩＳＺ９１１２「蛍光ランプの光源色および演色性による区分」によれば、普通形、高演色形に区分される。
【００２０】
さらに、本発明において、蛍光体の発光効率（％）は、ピーク波長が４００ｎｍの光を蛍光体に照射（露光時間４００ｍｓｅｃ）して、全反射光量（Ｔ１）及び発光量（Ｓ２）を測定（３回の平均値）し、（Ｓ２×１００）／Ｔ１により求めた値である。ここで、全反射光量は、実際に測定された全反射光量を、標準白板の反射率で除して求めた値を使用する。
【００２１】
［実施形態］
以下に、本発明の実施の形態を詳細に説明する。ただし、以下に記載する構成要件の説明は本発明の実施態様の一例（代表例）であり、本発明はその要旨を超えない限り、これらの内容に限定されるものではない。なお、本明細書において「〜」を用いて表される数値範囲は、「〜」の前後に記載される数値を下限値および上限値として含む範囲を意味する。
【００２２】
図１は、本実施形態の発光装置の概要を示す模式的な図である。図１のように、発光装置１は、光源２と、蛍光体３とを備える。また、本実施形態の発光装置１は、内部の光源２及び蛍光体３を保護するため、外部キャップ４を備えているものとする。
【００２３】
［１．光源］
光源は、３５０ｎｍ〜４２０ｎｍの範囲にピーク波長を有する光を発光するものであれば特に制限は無く、任意のものを用いることができる。その具体例としては、発光ダイオード（ＬＥＤ）、レーザーダイオード（ＬＤ）等を挙げることができる。その中でも、ＧａＮ系化合物半導体を使用した、ＧａＮ系ＬＥＤやＬＤが好ましい。なぜなら、ＧａＮ系ＬＥＤやＬＤは、この領域の光を発するＳｉＣ系ＬＥＤ等に比し、発光出力や外部量子効率が格段に大きく、蛍光体と組み合わせることによって、非常に低電力で非常に明るい発光が得られるからである。
【００２４】
例えば、２０ｍＡの電流負荷に対し、通常、ＧａＮ系ＬＥＤやＬＤはＳｉＣ系の１００倍以上の 発光強度を有する。このＧａＮ系ＬＥＤやＬＤにおいては、ＡｌXＧａYＮ発光層、ＧａＮ発光層、またはＩｎXＧａYＮ発光層を有しているものが好ましい。ＧａＮ系ＬＥＤにおいては、それらの中でＩｎXＧａYＮ発光層を有するものが発光強度が非常に強いので、特に好ましい。さらに、ＧａＮ系ＬＤにおいては、ＩｎXＧａYＮ層とＧａＮ層の多重量子井戸構造のものが発光強度が非常に強いので、特に好ましい。なお、上記においてＸ＋Ｙの値は通常０．８〜１．２の範囲の値である。ＧａＮ系ＬＥＤにおいて、これら発光層にＺｎやＳｉをドープしたものやドーパント無しのものが発光特性を調節する上で好ましいものである。
【００２５】
ＧａＮ系ＬＥＤは、これら発光層、ｐ層、ｎ層、電極、および基板を基本構成要素としたものである。中でも、発光層をｎ型とｐ型のＡｌXＧａYＮ層、ＧａＮ層、またはＩｎXＧａYＮ層などでサンドイッチにしたヘテロ構造を有しているものが発光効率が高いため、好ましい。さらに、ヘテロ構造を量子井戸構造にしたものは、発光効率がより高く、より好ましい。
【００２６】
本実施形態においては、光源２として、ＧａＮ系ＬＥＤを用いているものとする。
【００２７】
［２．蛍光体］
本発明の発光装置は、蛍光体を備える。この蛍光体は、光源からの光の少なくとも一部を吸収し、光源からの光とは異なる波長を有する光（蛍光）を発するものである。
蛍光体としては、何色の光を発するものを用いてもよいが、通常は、赤色蛍光体（即ち、赤色の光を発する蛍光体）、緑色蛍光体（即ち、緑色の光を発する蛍光体）及び青色蛍光体（即ち、青色の光を発する蛍光体）を用いることが好ましい。発光装置に白色光を発行させるようにするためである。
【００２８】
また、本発明の発光装置は、蛍光体として、１種類以上の有機蛍光体を含む。特に、赤色蛍光体または緑色蛍光体として有機蛍光体を用いることが好ましく、赤色蛍光体及び緑色蛍光体として有機蛍光体を用いることが好ましい。
一方、青色蛍光体としては、無機蛍光体、有機蛍光体のどちらを使用してもよいく、赤色蛍光体、緑色蛍光体等の種類により適宜選択することができる。
また、赤色蛍光体又は緑色蛍光体として有機蛍光体を用いた場合でも、赤色無機蛍光体又は緑色無機蛍光体を、有機蛍光体と併用するようにしてもよい。
【００２９】
［２−１．緑色蛍光体］
緑色蛍光体を用いる場合、３５０ｎｍ〜４２０ｎｍの範囲にピーク波長を有する光を発光する光源からの光の少なくとも一部を吸収して発光するものを用いるようにする。この際、緑色蛍光体としては、緑色有機蛍光体を用いることが好ましい。
【００３０】
緑色有機蛍光体としては、通常５１０ｎｍ以上、好ましくは５２０ｎｍ以上、より好ましくは５２５ｎｍ以上、特に好ましくは５３０ｎｍ以上、また、通常５６０ｎｍ以下、好ましくは５５０ｎｍ以下、より好ましくは５４５ｎｍ以下、特に好ましくは５４０ｎｍ以下の範囲にピーク波長を有する光を発するものが望ましい。このような緑色有機蛍光体の発光スペクトルは視感度曲線との重なりが大きくなるため、より輝度の高い発光装置を作製することができる。
【００３１】
また、緑色有機蛍光体の発光効率に制限は無いが、発光効率が高いものを用いることが望ましい。具体的には、蛍光体の発光効率が、通常３０％以上、好ましくは３５％以上、より好ましくは４０％以上、特に好ましくは４５％以上のものを用いる。このように発光効率の高い緑色蛍光体を用いることにより、蛍光体使用量を少なくすることができたり、光源のパワーが小さい場合でも輝度の高い発光装置を作製することができる。
【００３２】
本発明で用いることのできる緑色有機蛍光体としては、例えば、ピリジン−フタルイミド縮合誘導体が挙げられる。具体例としては、Liedigs Ann.Chem.,vol.315,p303(1901)およびChem.Ber.,vol.100,p.2261〜2273(1967)に記載されている、下記式で表されるキノリン誘導体とフタルイミドとの縮合化合物や、特開平１１−１５２４６７号公報に記載されている、ピリジン誘導体とナフタルイミドとの縮合化合物が挙げられる。
【化１】
2007088300.tif 000003
【００３３】
また、緑色有機蛍光体としては、例えば、下記一般式（１）で表されるピリジン−フタルイミド縮合誘導体化合物を好適に用いることもできる。
【化２】
2007088300.tif 000004
〔式中、Ｒ1およびＲ2は、それぞれ独立に、水素、置換基を有していてもよいアルキル基、または、置換基を有していてもよいアリール基を表わす。Ｘ1〜Ｘ4及びＹ1〜Ｙ4は、それぞれ独立に、水素原子、ハロゲン原子、置換基を有していてもよい直鎖、分岐または環状のアルキル基、置換基を有していてもよい直鎖、分岐または環状のアルコキシ基、置換基を有していてもよい直鎖、分岐または環状のアルキルチオ基、置換基を有していてもよい直鎖、分岐または環状のアルケニル基、置換基を有していてもよい直鎖、分岐または環状のアルケニルオキシ基、置換基を有していてもよい直鎖、分岐または環状のアルケニルチオ基、置換基を有していてもよいアラルキル基、置換基を有していてもよいアラルキルオキシ基、置換基を有していてもよいアラルキルチオ基、置換基を有していてもよいアリール基、置換基を有していてもよいアリールオキシ基、置換基を有していてもよいアリールチオ基、置換基を有していてもよいアミノ基、シアノ基、水酸基、ニトロ基、−ＣＯＯＲ3基（基中、Ｒ3は、水素原子、置換基を有していてもよい直鎖、分岐または環状のアルキル基、置換基を有していてもよい直鎖、分岐または環状のアルケニル基、置換基を有していてもよいアラルキル基、あるいは、置換基を有していてもよいアリール基を表わす）、−ＣＯＲ4基（基中、Ｒ4は、水素原子、置換基を有していてもよい直鎖、分岐または環状のアルキル基、置換基を有していてもよい直鎖、分岐または環状のアルケニル基、置換基を有していてもよいアラルキル基、置換基を有していてもよいアリール基、あるいは、アミノ基を表わす）、あるいは、−ＯＣＯＲ5基（基中、Ｒ5は置換基を有していてもよい直鎖、分岐または環状のアルキル基、置換基を有していてもよい直鎖、分岐または環状のアルケニル基、置換基を有していてもよいアラルキル基、あるいは置換基を有していてもよいアリール基を表わす）を表わす。さらに、Ｘ1〜Ｘ4およびＹ1〜Ｙ4から選ばれる隣接する基は互いに結合して、置換している炭素原子と共に、置換基を有していてもよい炭素環式脂肪族環、置換基を有していてもよい炭素環式芳香族環、置換基を有していてもよい複素環式脂肪族環、または、置換基を有していてもよい複素環式芳香族環を形成していてもよい。〕
【００３４】
一般式（１）において、Ｒ1及びＲ2は、それぞれ独立に、水素原子、置換基を有していてもよいアルキル基又は置換基を有していてもよいアリール基を表わす。中でも、好ましくは、水素原子、炭素数１〜１０の置換基を有していてもよいアルキル基、炭素数６〜１２のアリール基を表わす。さらに、より好ましくは、水素原子、炭素数１〜６の地喚起を有していてもよいアルキル基、炭素数６〜１０のアリール基を表わす。
尚、Ｒ1およびＲ2の置換基を有していてもよいアルキル基、置換基を有していてもよいアリール基の具体例としては、後述するＸ1〜Ｘ4およびＹ1〜Ｙ4の具体例として述べる置換基を有していてもよいアルキル基、置換基を有していてもよいアリール基を挙げることができる。
【００３５】
また、一般式（１）において、Ｘ1〜Ｘ4及びＹ1〜Ｙ4は、それぞれ独立に、水素原子、ハロゲン原子、置換基を有していてもよい直鎖、分岐または環状のアルキル基、置換基を有していてもよい直鎖、分岐または環状のアルコキシ基、置換基を有していてもよい直鎖、分岐または環状のアルキルチオ基、置換基を有していてもよい直鎖、分岐または環状のアルケニル基、置換基を有していてもよい直鎖、分岐または環状のアルケニルオキシ基、置換基を有していてもよい直鎖、分岐または環状のアルケニルチオ基、置換基を有していてもよいアラルキル基、置換基を有していてもよいアラルキルオキシ基、置換基を有していてもよいアラルキルチオ基、置換基を有していてもよいアリール基、置換基を有していてもよいアリールオキシ基、置換基を有していてもよいアリールチオ基、置換基を有していてもよいアミノ基、シアノ基、水酸基、ニトロ基、−ＣＯＯＲ3基（基中、Ｒ3は、水素原子、置換基を有していてもよい直鎖、分岐または環状のアルキル基、置換基を有していてもよい直鎖、分岐または環状のアルケニル基、置換基を有していてもよいアラルキル基、あるいは置換基を有していてもよいアリール基を表わす）、−ＣＯＲ4基（基中、Ｒ4は、水素原子、置換基を有していてもよい直鎖、分岐または環状のアルキル基、置換基を有していてもよい直鎖、分岐または環状のアルケニル基、置換基を有していてもよいアラルキル基、置換基を有していてもよいアリール基、あるいはアミノ基を表わす）、あるいは−ＯＣＯＲ5基（基中、Ｒ5は置換基を有していてもよい直鎖、分岐または環状のアルキル基、置換基を有していてもよい直鎖、分岐または環状のアルケニル基、置換基を有していてもよいアラルキル基、あるいは、置換基を有していてもよいアリール基を表わす）を表わす。
【００３６】
尚、アリール基とは、例えば、フェニル基、ナフチル基などの炭素環式芳香族基、例えば、フリル基、チエニル基、ピリジル基などの複素環式芳香族基を表わす。
【００３７】
さらに、一般式（１）において、Ｘ1〜Ｘ4およびＹ1〜Ｙ4のうち、直鎖、分岐または環状のアルキル基、直鎖、分岐または環状のアルコキシ基、直鎖、分岐または環状のアルキルチオ基、直鎖、分岐または環状のアルケニル基、直鎖、分岐または環状のアルケニルオキシ基、および、直鎖、分岐または環状のアルケニルチオ基が有していてもよい置換基の例としては、ハロゲン原子、炭素数４〜２０のアリール基、炭素数１〜２０のアルコキシ基、炭素数２〜２０のアルコキシアルコキシ基、炭素数２〜２０のアルケニルオキシ基、炭素数４〜２０のアラルキルオキシ基、炭素数５〜２０のアラルキルオキシアルコキシ基、炭素数３〜２０のアリールオキシ基、炭素数４〜２０のアリールオキシアルコキシ基、炭素数５〜２０のアリールアルケニル基、炭素数６〜２０のアラルキルアルケニル基、炭素数１〜２０のアルキルチオ基、炭素数２〜２０のアルコキシアルキルチオ基、炭素数２〜２０のアルキルチオアルキルチオ基、炭素数２〜２０のアルケニルチオ基、炭素数４〜２０のアラルキルチオ基、炭素数５〜２０のアラルキルオキシアルキルチオ基、炭素数５〜２０のアラルキルチオアルキルチオ基、炭素数３〜２０のアリールチオ基、炭素数４〜２０のアリールオキシアルキルチオ基、炭素数４〜２０のアリールチオアルキルチオ基、炭素数４〜２０のヘテロ原子含有の環状アルキル基、あるいは、水酸基、シアノ基、ハロゲン原子などが挙げられる。また、置換基の数は本発明の効果を著しく損なわない限り任意であり、置換は単置換であってもよく、多置換であってもよい。さらに、これらの置換基に含まれるアリール基は、さらに、ハロゲン原子、炭素数１〜１０のアルキル基、炭素数１〜１０のアルコキシ基、炭素数３〜１０のアリール基、炭素数４〜１０のアラルキル基などで置換されていてもよい。
【００３８】
また、一般式（１）において、Ｘ1〜Ｘ4およびＹ1〜Ｙ4のうち、アラルキル基、アラルキルオキシ基、アラルキルチオ基、アリール基、アリールオキシ基、およびアリールチオ基中のアリール基が有していてもよい置換基の例としては、炭素数１〜２０のアルキル基、炭素数２〜２０のアルケニル基、炭素数４〜２０のアラルキル基、炭素数３〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数４〜２０のアラルキルオキシ基、炭素数５〜２０のアラルキルオキシアルキル基、炭素数５〜２０のアラルキルオキシアルキルオキシ基、炭素数３〜２０のアリールオキシ基、炭素数４〜２０のアリールオキシアルキル基、炭素数４〜２０のアリールオキシアルキルオキシ基、炭素数２〜２０のアルキルカルボニル基、炭素数３〜２０のアルケニルカルボニル基、炭素数５〜２０のアラルキルカルボニル基、炭素数４〜２０のアリールカルボニル基、炭素数２〜２０のアルコキシカルボニル基、炭素数３〜２０のアルケニルオキシカルボニル基、炭素数５〜２０のアラルキルオキシカルボニル基、炭素数４〜２０のアリ−ルオキシカルボニル基、炭素数２〜２０のアルキルカルボニルオキシ基、炭素数３〜２０のアルケニルカルボニルオキシ基、炭素数５〜２０のアラルキルカルボニルオキシ基、炭素数４〜２０のアリールカルボニルオキシ基、炭素数１〜２０のアルキルチオ基、炭素数４〜２０のアラルキルチオ基、炭素数３〜２０のアリールチオ基、ニトロ基、シアノ基、ホルミル基、ハロゲン原子、ハロゲン化アルキル基、水酸基、アミノ基、炭素数１〜２０のＮ−モノ置換アミノ基、炭素数２〜４０のＮ，Ｎ−ジ置換アミノ基などが挙げられる。また、置換基の数は本発明の効果を著しく損なわない限り任意であり、置換は単置換であってもよく、多置換であってもよい。さらに、これらの置換基に含まれるアリール基は、さらにハロゲン原子、炭素数１〜１０のアルキル基、炭素数１〜１０のアルコキシ基、炭素数６〜１０のアリール基、炭素数７〜１０のアラルキル基などで置換されていてもよい。
【００３９】
さらに、一般式（１）において、Ｘ1〜Ｘ4およびＹ1〜Ｙ4のうち、アミノ基が有していてもよい置換基の例としては、炭素数１〜２０のアルキル基、炭素数４〜２０のアラルキル基、あるいは、炭素数３〜２０のアリール基などが挙げられる。また、置換基で置換されている場合、単置換されていてもよく、ジ置換されていてもよい。
【００４０】
また、Ｘ1〜Ｘ4およびＹ1〜Ｙ4が−ＣＯＯＲ3基であるときには、上記の通り、Ｒ3は、水素原子、置換基を有していてもよい直鎖、分岐または環状のアルキル基、置換基を有していてもよい直鎖、分岐または環状のアルケニル基、置換基を有していてもよいアラルキル基、あるいは置換基を有していてもよいアリール基を表わす。中でも、Ｒ3は、好ましくは、水素原子、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、あるいは、置換基を有していてもよい総炭素数６〜２４のアリール基である。さらに、より好ましくは、水素原子、置換基を有していてもよい総炭素数１〜２４の直鎖、分岐または環状のアルキル基、置換基を有していてもよい総炭素数７〜２４のアラルキル基、あるいは置換基を有していてもよい総炭素数６〜２４のアリール基である。
なお、Ｒ3のうち、アルキル基、アルケニル基、アラルキル基及びアリール基は、置換基を有していてもよい。置換基の例としては、Ｘ1〜Ｘ4及びＹ1〜Ｙ4の置換基として例示したものと同様の基が挙げられる。さらに、その置換は単置換であってもよく、多置換であってもよい。
【００４１】
さらに、Ｘ1〜Ｘ4およびＹ1〜Ｙ4が−ＣＯＲ4基であるときには、上記の通り、Ｒ4は、水素原子、置換基を有していてもよい直鎖、分岐または環状のアルキル基、置換基を有していてもよい直鎖、分岐または環状のアルケニル基、置換基を有していてもよいアラルキル基、置換基を有していてもよいアリール基、あるいは、アミノ基を表わす。中でも、Ｒ4は、好ましくは、水素原子、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、置換基を有していてもよい総炭素数６〜２４のアリール基、あるいは、アミノ基である。さらに、より好ましくは、水素原子、置換基を有していてもよい総炭素数１〜２４の直鎖、分岐または環状のアルキル基、置換基を有していてもよい総炭素数７〜２４のアラルキル基、置換基を有していてもよい総炭素数６〜２４のアリール基、あるいはアミノ基である。
なお、Ｒ4のうち、アルキル基、アルケニル基、アラルキル基及びアリール基は、置換基を有していてもよい。置換基の例としては、Ｘ1〜Ｘ4及びＹ1〜Ｙ4の置換基として例示したものと同様の基が挙げられる。さらに、その置換は単置換であってもよく、多置換であってもよい。
【００４２】
また、Ｘ1〜Ｘ4およびＹ1〜Ｙ4が−ＯＣＯＲ5基であるときには、上記の通り、Ｒ5は、置換基を有していてもよい直鎖、分岐または環状のアルキル基、置換基を有していてもよい直鎖、分岐または環状のアルケニル基、置換基を有していてもよいアラルキル基、あるいは、置換基を有していてもよいアリール基を表わす。中でも、Ｒ5は、好ましくは、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、あるいは、置換基を有していてもよい総炭素数６〜２４のアリール基である。さらに、より好ましくは、置換基を有していてもよい総炭素数１〜２４の直鎖、分岐または環状のアルキル基、置換基を有していてもよい総炭素数７〜２４のアラルキル基、あるいは、置換基を有していてもよい総炭素数６〜２４のアリール基である。
なお、Ｒ5のうち、アルキル基、アルケニル基、アラルキル基及びアリール基は、置換基を有していてもよい。置換基の例としては、Ｘ1〜Ｘ4及びＹ1〜Ｙ4の置換基として例示したものと同様の基が挙げられる。さらに、その置換は単置換であってもよく、多置換であってもよい。
【００４３】
上述したＸ1〜Ｘ4及びＹ1〜Ｙ4のなかでも、好ましくは、水素原子、ハロゲン原子、置換基を有していてもよい総炭素数１〜２４の直鎖、分岐または環状のアルキル基、置換基を有していてもよい総炭素数１〜２４の直鎖、分岐または環状のアルコキシ基、置換基を有していてもよい総炭素数１〜２４の直鎖、分岐または環状のアルキルチオ基、置換基を有していてもよい総炭素数２〜２４の直鎖、分岐または環状のアルケニル基、置換基を有していてもよい総炭素数２〜２４の直鎖、分岐または環状のアルケニルオキシ基、置換基を有していてもよい総炭素数２〜２４の直鎖、分岐または環状のアルケニルチオ基、置換基を有していてもよい総炭素数７〜２４のアラルキル基、置換基を有していてもよい総炭素数７〜２４のアラルキルオキシ基、置換基を有していてもよい総炭素数７〜２４のアラルキルチオ基、置換基を有していてもよい総炭素数６〜２４のアリール基、置換基を有していてもよい総炭素数６〜２４のアリールオキシ基、置換基を有していてもよい総炭素数６〜２４のアリールチオ基、未置換のアミノ基、総炭素数１〜２４の置換アミノ基、シアノ基、水酸基、ニトロ基、−ＣＯＯＲ3、−ＣＯＲ4、あるいは−ＯＣＯＲ5（但し、基中、Ｒ3〜Ｒ5は前記と同様のものを表わす）である。
【００４４】
さらに、上述したＸ1〜Ｘ4及びＹ1〜Ｙ4のなかでも、より好ましくは、水素原子、ハロゲン原子、置換基を有していてもよい総炭素数１〜１２の直鎖、分岐または環状のアルキル基、置換基を有していてもよい総炭素数１〜１２の直鎖、分岐または環状のアルコキシ基、置換基を有していてもよい総炭素数２〜１２の直鎖、分岐または環状のアルケニル基、置換基を有していてもよい総炭素数７〜１６のアラルキル基、置換基を有していてもよい総炭素数６〜１２のアリール基、置換基を有していてもよい総炭素数６〜２４のアリールオキシ基、置換基を有していてもよい総炭素数６〜１２のアリールチオ基、未置換のアミノ基、総炭素数１〜１２の置換アミノ基、シアノ基、水酸基、ニトロ基、−ＣＯＯＲ3、−ＣＯＲ4、あるいは−ＯＣＯＲ5（但し、基中、Ｒ3〜Ｒ5は前記と同様のものを表わす）である。
【００４５】
また、Ｘ1〜Ｘ4およびＹ1〜Ｙ4から選ばれる隣接する基は、置換している炭素原子と共に環を形成していてもよい。例えば、置換基を有していてもよい炭素環式脂肪族環、置換基を有していてもよい炭素環式芳香族環、置換基を有していてもよい複素環式脂肪族環、または、置換基を有していてもよい複素環式芳香族環を形成していてもよい。中でも好ましくは、総炭素数４〜２０の置換基を有していてもよい炭素環式脂肪族環、総炭素数４〜２０の炭素環式芳香族環、総炭素数４〜２０の置換基を有していてもよい複素環式脂肪族環環、総炭素数４〜２０の複素環式芳香族環を形成していてもよい。
【００４６】
Ｘ1 〜Ｘ4及びＹ1〜Ｙ4の具体例としては、水素原子；例えば、フッ素原子、塩素原子、臭素原子などのハロゲン原子；例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、１−ヘプチルオクチル基、ｎ−ヘキサデシル基、ｎ−ヘプタデシル基、１−オクチルノニル基、ｎ−オクタデシル基、１−ノニルデシル基、１−デシルウンデシル基、ｎ−エイコシル基、ｎ−ドコシル基、ｎ−テトラコシル基、シクロヘキシルメチル基、（１−イソプロピルシクロヘキシル）メチル基、２−シクロヘキシルエチル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、シクロペンチル基、１−メチルシクロペンチル基、シクロヘキシル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−ｔｅｒｔ−ブチルシクロヘキシル基、３−ｔｅｒｔ−ブチルシクロヘキシル基、４−フェニルシクロヘキシル基、２−フェニルシクロヘキシル基、シクロヘプチル基、シクロオクチル基、シクロデシル基、シクロドデシル基、シクロテトラデシル基、メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロポキシエチル基、２−イソプロポキシエチル基、２−ｎ−ブトキシエチル基、２−ｎ−ペンチルオキシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピ���基、３−（ｎ−ブトキシ）プロピル基、３−（ｎ−ペンチルオキシ）プロピル基、３−（ｎ−ヘキシルオキシ）プロピル基、３−（２’−エチルブトキシ）プロピル基、３−（ｎ−オクチルオキシ）プロピル基、３−（２’−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、５−ｎ−プロポキシペンチル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−エトキシヘプチル基、７−イソプロポキシヘプチル基、８−メトキシオクチル基、１０−メトキシデシル基、１０−ｎ−ブトキシデシル基、１２−エトキシドデシル基、１２−イソプロポキシドデシル基、テトラヒドロフルフリル基、２−（２’−メトキシエトキシ）エチル基、２−（２’−エトキシエトキシ）エチル基、２−（２’−ｎ−ブトキシエトキシ）エチル基、３−（２’−エトキシエトキシ）プロピル基、２−アリルオキシエチル基、２−（４’−ペンテニルオキシ）エチル基、３−アリルオキシプロピル基、３−（２’−ヘキセニルオキシ）プロピル基、３−（２’−ヘプテニルオキシ）プロピル基、３−（１’−シクロヘキセニルオキシ）プロピル基、４−アリルオキシブチル基、ベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、２−（ベンジルオキシメトキシ）エチル基、２−（４’−メチルベンジルオキシメトキシ）エチル基、フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、２−クロロフェニルオキシメチル基、２−フェニルオキシエチル基、２−（４’−メチルフェニルオキシ）エチル基、２−（４’−エチルフェニルオキシ）エチル基、２−（４’−メトキシフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、３−フェニルオキシプロピル基、３−（２’−ナフチルオキシ）プロピル基、４−フェニルオキシブチル基、４−（２’−エチルフェニルオキシ）ブチル基、５−（４���−ｔｅｒｔ−ブチルフェニルオキシ）ペンチル基、６−（２’−クロロフェニルオキシ）ヘキシル基、８−フェニルオキシオクチル基、１０−フェニルオキシデシル基、１０−（３’−クロロフェニルオキシ）デシル基、２−（２’−フェニルオキシエトキシ）エチル基、３−（２’−フェニルオキシエトキシ）プロピル基、４−（２’−フェニルオキシエトキシ）ブチル基、ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２’−メトキシエチルチオ）エチル基、４−（３’−エトキシプロピルチオ）ブチル基、２−（２’−エチルチオエチルチオ）エチル基、２−アリルチオエチル基、２−ベンジルチオエチル基、３−（４’−メチルベンジルチオ）プロピル基、４−ベンジルチオブチル基、２−（２’−ベンジルオキシエチルチオ）エチル基、３−（３’−ベンジルチオプロピルチオ）プロピル基、２−フェニルチオエチル基、２−（４’−メトキシフェニルチオ）エチル基、２−（２’−フェニルオキシエチルチオ）エチル基、３−（２’−フェニルチオエチルチオ）プロピル基、フルオロメチル基、３−フルオロプロピル基、６−フルオロヘキシル基、８−フルオロオクチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロ−ｎ−ヘキシル基、ジクロロメチル基、２−クロロエチル基、３−クロロプロピル基、４−クロロシクロヘキシル基、７−クロロヘプチル基、８−クロロオクチル基、２，２，２−トリクロロエチル基、２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基などの直鎖、分岐または環状のアルキル基；
【００４７】
例えば、メトキシ基、エトキシ基、ｎ−プロポキシ基、イソプロポキシ基、ｎ−ブトキシ基、イソブトキシ基、ｓｅｃ  −ブトキシ基、ｎ−ペンチルオキシ基、ネオペンチルオキシ基、イソペンチルオキシ基、シクロペンチルオキシ基、ｎ−ヘキシルオキシ基、２−エチルブトキシ基、３，３−ジメチルブトキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ドデシルオキシ基、ｎ−テトラデシルオキシ基、ｎ−ヘキサデシルオキシ基、ｎ−オクタデシルオキシ基、ｎ−エイコシルオキシ基、ｎ−ドコシルオキシ基、ｎ−テトラコシルオキシ基、フルオロメトキシ基、トリフルオロメトキシ基、１，１−ジヒドロパーフルオロエトキシ基、パーフルオロエトキシ基、１，１−ジヒドロパーフルオロ−ｎ−プロポキシ基、１，１，３−トリヒドロパーフルオロ−ｎ−プロポキシ基、１，１−ジヒドロパーフルオロ−ｎ−ブトキシ基、１，１−ジヒドロパーフルオロ−ｎ−ペンチルオキシ基、１，１−ジヒドロパーフルオロ−ｎ−ヘキシルオキシ基、４−クロロシクロヘキシルオキシ基、１，１−ジヒドロパーフルオロ−ｎ−オクチルオキシ基、１，１−ジヒドロパーフルオロ−ｎ−デシルオキシ基、１，１−ジヒドロパーフルオロ−ｎ−ドデシルオキシ基、１，１−ジヒドロパーフルオロ−ｎ−ヘキサデシルオキシ基、エトキシメトキシ基、１−メトキシエトキシ基、２−メトキシエトキシ基、２−エトキシエトキシ基、２−ｎ−プロポキシエトキシ基、２−イソプロポキシエトキシ基、２−ｎ−ブトキシエトキシ基、２−ｎ−ヘキシルオキシエトキシ基、２−ｎ−オクチルオキシエトキシ基、２−（２’−エチルヘキシルオキシ）エトキシ基、２−ｎ−デシルオキシエトキシ基、２−メトキシプロポキシ基、３−メトキシプロポキシ基、３−エトキシプロポキシ基、３−イソプロポキシプロポキシ基、３−ｎ−ブトキシプロポキシ基、３−ｎ−ヘキシルオキシプロポキシ基、３−ｎ−オクチルオキシプロポキシ基、２−メトキシブトキシ基、３−メトキシブトキシ基、４−メトキシブトキシ基、４−エトキシブトキシ基、４−イソプロポキシブトキシ基、４−ｎ−ブトキシブトキシ基、４−ｎ−ヘキシルオキシブトキシ基、４−ｎ−デシルオキシブトキシ基、４−ｎ−ドデシルオキシブトキシ基、５−エトキシペンチルオキシ基、６−メトキシヘキシルオキシ基、６−エトキシヘキシルオキシ基、６−イソプロポキシヘキシルオキシ基、４−メトキシシクロヘキシルオキシ基、７−メトキシヘプチルオキシ基、８−エトキシオクチルオキシ基、１０−メトキシデシルオキシ基、１２−エトキシドデシルオキシ基、２−（２’−メトキシエチルオキシ）エトキシ基、３−（２’−エトキシエチルオキシ）プロポキシ基、２−ベンジルオキシエトキシ基、２−（４−メチルベンジルオキシ）エトキシ基、２−（４−メトキシベンジルオキシ）エトキシ基、３−（４−エチルベンジルオキシ）プロポキシ基、４−（３−フルオロベンジルオキシ）ブトキシ基、４−（４−クロロベンジルオキシ）ブトキシ基、６−（３−メチルベンジルオキシ）ヘキシルオキシ基、フェニルオキシメトキシ基、２−フェニルオキシエトキシ基、２���（１’−ナフチルオキシ）エトキシ基、２−（２’−ナフチルオキシ）エトキシ基、２−（４’−メチルフェニルオキシ）エトキシ基、２−（４’−メトキシフェニルオキシ）エトキシ基、２−（３’−エトキシフェニルオキシ）エトキシ基、２−（４’−クロロフェニルオキシ）エトキシ基、３−フェニルオキシプロポキシ基、３−（４’−エチルフェニルオキシ）プロポキシ基、３−（４’−クロロフェニルオキシ）プロポキシ基、３−（２’−ナフチルオキシ）プロポキシ基、４−フェニルオキシブトキシ基、６−フェニルオキシヘキシルオキシ基、８−フェニルオキシオクチルオキシ基、１０−フェニルオキシデシルオキシ基などの直鎖、分岐または環状のアルコキシ基；
【００４８】
例えば、メチルチオ基、エチルチオ基、ｎ−プロピルチオ基、イソプロピルチオ基、ｎ−ブチルチオ基、イソブチルチオ基、ｓｅｃ  −ブチルチオ基、ｎ−ペンチルチオ基、ネオペンチルチオ基、イソペンチルチオ基、シクロペンチルチオ基、ｎ−ヘキシルチオ基、２−エチルブチルチオ基、３，３−ジメチルブチルチオ基、シクロヘキシルチオ基、ｎ−ヘプチルチオ基、ｎ−オクチルチオ基、２−エチルヘキシルチオ基、ｎ−ノニルチオ基、ｎ−デシルチオ基、ｎ−ドデシルチオ基、ｎ−テトラデシルチオ基、ｎ−ヘキサデシルチオ基、ｎ−オクタデシルチオ基、ｎ−エイコシルチオ基、ｎ−ドコシルチオ基、ｎ−テトラコシルチオ基、フルオロメチルチオ基、トリフルオロメチルチオ基、１，１−ジヒドロパーフルオロエチルチオ基、パーフルオロエチルチオ基、１，１−ジヒドロパーフルオロ−ｎ−プロピルチオ基、１，１，３−トリヒドロパーフルオロ−ｎ−プロピルチオ基、１，１−ジヒドロパーフルオロ−ｎ−ブチルチオ基、１，１−ジヒドロパーフルオロ−ｎ−ペンチルチオ基、１，１−ジヒドロパーフルオロ−ｎ−ヘキシルチオ基、４−クロロシクロヘキシルチオ基、１，１−ジヒドロパーフルオロ−ｎ−オクチルチオ基、１，１−ジヒドロパーフルオロ−ｎ−デシルチオ基、１，１−ジヒドロパーフルオロ−ｎ−ドデシルチオ基、１，１−ジヒドロパーフルオロ−ｎ−ヘキサデシルチオ基、エトキシメチルチオ基、１−メトキシエチルチオ基、２−メトキシエチルチオ基、２−エトキシエチルチオ基、２−ｎ−プロポキシエチルチオ基、２−イソプロポキシエチルチオ基、２−ｎ−ブトキシエチルチオ基、２−ｎ−ヘキシルオキシエチルチオ基、２−ｎ−オクチルオキシエチルチオ基、２−（２’−エチルヘキシルオキシ）エチルチオ基、２−ｎ−デシルオキシエチルチオ基、２−メトキシプロピルチオ基、３−メトキシプロピルチオ基、３−エトキシプロピルチオ基、３−イソプロポキシプロピルチオ基、３−ｎ−ブトキシプロピルチオ基、３−ｎ−ヘキシルオキシプロピルチオ基、３−ｎ−オクチルオキシプロピルチオ基、２−メトキシブチルチオ基、３−メトキシブチルチオ基、４−メトキシブチルチオ基、４−エトキシブチルチオ基、４−イソプロポキシブチルチオ基、４−ｎ−ブトキシブチルチオ基、４−ｎ−ヘキシルオキシブチルチオ基、４−ｎ−デシルオキシブチルチオ基、４−ｎ−ドデシルオキシブチルチオ基、５−エトキシペンチルチオ基、６−メトキシヘキシルチオ基、６−エトキシヘキシルチオ基、６−イソプロポキシヘキシルチオ基、４−メトキシシクロヘキシルチオ基、７−メトキシヘプチルチオ基、８−エトキシオクチルチオ基、１０−メトキシデシルチオ基、１２−エトキシドデシルチオ基、２−〔（２’−メトキシエチル）オキシ〕エチルチオ基、３−〔（２’−エトキシエチル）オキシ〕プロピルチオ基、２−ベンジルオキシエチルチオ基、２−（４−メチルベンジルオキシ）エチルチオ基、２−（４−メトキシベンジルオキシ）エチルチオ基、３−（４−エチルベンジルオキシ）プロピルチオ基、４−（３−フルオロベンジルオキシ）ブチルチオ基、４−（４−クロロベンジルオキシ）ブチルチオ基、６−（３−メチルベンジルオキシ）ヘキシルチオ基、フェニルオキシメチ���チオ基、２−フェニルオキシエチルチオ基、２−（１’−ナフチルオキシ）エチルチオ基、２−（２’−ナフチルオキシ）エチルチオ基、２−（４’−メチルフェニルオキシ）エチルチオ基、２−（４’−メトキシフェニルオキシ）エチルチオ基、２−（３’−エトキシフェニルオキシ）エチルチオ基、２−（４’−クロロフェニルオキシ）エチルチオ基、３−フェニルオキシプロピルチオ基、３−（４’−エチルフェニルオキシ）プロピルチオ基、３−（４’−クロロフェニルオキシ）プロピルチオ基、３−（２’−ナフチルオキシ）プロピルチオ基、４−フェニルオキシブチルチオ基、６−フェニルオキシヘキシルチオ基、８−フェニルオキシオクチルチオ基、１０−フェニルオキシデシルチオ基などの直鎖、分岐または環状のアルキルチオ基；
【００４９】
例えば、ビニル基、アリル基、２−ブテニル基、３−ブテニル基、１−メチル−４−ペンテニル基、２−ペンテニル基、４−ペンテニル基、１−メチル−２−ブテニル基、２−ヘキセニル基、３−ヘキセニル基、４−ヘキセニル基、５−ヘキセニル基、２−ヘプテニル基、１−ビニルヘキシル基、３−ノネニル基、６−ノネニル基、９−デセニル基、１０−ウンデセニル基、１３−テトラデセニル基、１５−ヘキサデセニル基、１７−オクタデセニル基、２３−ｎ−テトラコセニル基、１−シクロペンテニル基、１−シクロヘキセニル基、エトキシビニル基、ｎ−ブトキシビニル基、ベンジルビニル基、スチリル基、スチリルメチル基、２−スチリルエチル基、２，２−ジフェニルビニル基、２−（４’−メチルフェニル）ビニル基、２−（３’−メチルフェニル）ビニル基、２−（４’−メトキシフェニル）ビニル基、２−（４’−クロロフェニル）ビニル基、フェニルオキシビニル基などの直鎖、分岐または環状のアルケニル基；
【００５０】
例えば、ビニルオキシ基、アリルオキシ基、２−ブテニルオキシ基、３−ブテニルオキシ基、１−メチル−４−ペンテニルオキシ基、２−ペンテニルオキシ基、４−ペンテニルオキシ基、１−メチル−２−ブテニルオキシ基、２−ヘキセニルオキシ基、３−ヘキセニルオキシ基、４−ヘキセニルオキシ基、５−ヘキセニルオキシ基、２−ヘプテニルオキシ基、１−ビニルヘキシルオキシ基、３−ノネニルオキシ基、６−ノネニルオキシ基、９−デセニルオキシ基、１０−ウンデセニルオキシ基、１３−テトラデセニルオキシ基、１５−ヘキサデセニルオキシ基、１７−オクタデセニルオキシ基、２３−テトラコセニルオキシ基、１−シクロペンテニルオキシ基、１−シクロヘキセニルオキシ基、エトキシビニルオキシ基、ｎ−ブトキシビニルオキシ基、ベンジルビニルオキシ基、スチリルオキシ基、フェニルオキシビニルオキシ基などの直鎖、分岐または環状のアルケニルオキシ基；
【００５１】
例えば、ビニルチオ基、アリルチオ基、２−ブテニルチオ基、３−ブテニルチオ基、４−ペンテニルチオ基、５−ヘキセニルチオ基、９−デセニルチオ基、１３−テトラデセニルチオ基、１５−ヘキサデセニルチオ基、１７−オクタデセニルチオ基、２３−テトラコセニルチオ基、１−シクロヘキセニルチオ基、ｎ−ブトキシビニルチオ基などの直鎖、分岐または環状のアルケニルチオ基；
【００５２】
例えば、ベンジル基、α−メチルベンジル基、α−エチルベンジル基、フェネチル基、α−メチルフェネチル基、β−メチルフェネチル基、α，α−ジメチルベンジル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−ｔｅｒｔ−ブチルベンジル基、２−ｔｅｒｔ−ブチルベンジル基、４−ｔｅｒｔ−ペンチルベンジル基、４−シクロヘキシルベンジル基、４−ｎ−オクチルベンジル基、４−ｔｅｒｔ−オクチルベンジル基、４−アリルベンジル基、４−ベンジルベンジル基、４−フェネチルベンジル基、４−フェニルベンジル基、４−（４’−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、４−ｎ−デシルオキシベンジル基、４−ｎ−テトラデシルオキシベンジル基、４−ｎ−ヘプタデシルオキシベンジル基、３，４−ジメトキシベンジル基、４−メトキシメチルベンジル基、４−イソブトキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、２−フルフリル基、ジフェニルメチル基、１−ナフチルメチル基、２−ナフチルメチル基などの置換基を有していてもよいアラルキル基；
【００５３】
例えば、ベンジルオキシ基、フェネチルオキシ基、β−メチルフェネチルオキシ基、４−メチルフェネチルオキシ基、４−メチルベンジルオキシ基、３−メチルベンジルオキシ基、２−メチルベンジルオキシ基、４−エチルベンジルオキシ基、４−イソプロピルベンジルオキシ基、４−ｔｅｒｔ−ブチルベンジルオキシ基、４−シクロヘキシルベンジルオキシ基、４−ｎ−オクチルベンジルオキシ基、４−アリルベンジルオキシ基、４−ベンジルベンジルオキシ基、４−フェニルベンジルオキシ基、４−（４’−メチルフェニル）ベンジルオキシ基、４−メトキシベンジルオキシ基、２−メトキシベンジルオキシ基、２−エトキシベンジルオキシ基、４−ｎ−ブトキシベンジルオキシ基、４−ｎ−ヘプチルオキシベンジルオキシ基、４−ｎ−デシルオキシベンジルオキシ基、４−ｎ−テトラデシルオキシベンジルオキシ基、４−ｎ−ヘプタデシルオキシベンジルオキシ基、３，４−ジメトキシベンジルオキシ基、４−メトキシメチルベンジルオキシ基、４−イソブトキシメチルベンジルオキシ基、４−アリルオキシベンジルオキシ基、４−ビニルオキシメチルベンジルオキシ基、４−ベンジルオキシベンジルオキシ基、４−フェネチルオキシベンジルオキシ基、４−フェニルオキシベンジルオキシ基、３−フェニルオキシベンジルオキシ基、４−ヒドロキシベンジルオキシ基、４−フルオロベンジルオキシ基、４−クロロベンジルオキシ基、３−クロロベンジルオキシ基、３，４−ジクロロベンジルオキシ基、１−ナフチルメチルオキシ基、２−ナフチルメチルオキシ基などの置換基を有していてもよいアラルキルオキシ基；
【００５４】
例えば、ベンジルチオ基、フェネチルチオ基、β−メチルフェネチルオキシ基、４−メチルフェネチルチオ基、４−メチルベンジルチオ基、３−メチルベンジルチオ基、４−エチルベンジルチオ基、４−イソプロピルベンジルチオ基、４−ｔｅｒｔ−ブチルベンジルチオ基、４−シクロヘキシルベンジルチオ基、４−ｎ−オクチルベンジルチオ基、４−アリルベンジルチオ基、４−ベンジルベンジルチオ基、４−フェニルベンジルチオ基、４−（４’−メチルフェニル）ベンジルチオ基、４−メトキシベンジルチオ基、２−メトキシベンジルチオ基、２−エトキシベンジルチオ基、４−ｎ−ブトキシベンジルチオ基、４−ｎ−ヘプチルオキシベンジルチオ基、４−ｎ−デシルオキシベンジルチオ基、４−ｎ−テトラデシルオキシベンジルチオ基、４−ｎ−ヘプタデシルオキシベンジルチオ基、３，４−ジメトキシベンジルチオ基、４−メトキシメチルベンジルチオ基、４−アリルオキシベンジルチオ基、４−ベンジルオキシベンジルチオ基、４−フェネチルオキシベンジルチオ基、４−フェニルオキシベンジルチオ基、３−フェニルオキシベンジルチオ基、４−ヒドロキシベンジルチオ基、４−フルオロベンジルチオ基、４−クロロベンジルチオ基、１−ナフチルメチルチオ基、２−ナフチルメチルチオ基などの置換基を有していてもよいアラルキルチオ基；
【００５５】
例えば、フェニル基、１−ナフチル基、２−ナフチル基、２−アントラセニル基、９−アントラセニル基、フルオレニル基、４−キノリル基、４−ピリジル基、３−ピリジル基、２−ピリジル基、３−フリル基、２−フリル基、３−チエニル基、２−チエニル基、２−オキサゾリル基、２−チアゾリル基、２−ベンゾオキサゾリル基、２−ベンゾチアゾリル基、２−ベンゾイミダゾリル基、４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−ｓｅｃ  −ブチルフェニル基、２−ｓｅｃ  −ブチルフェニル基、４−ｔｅｒｔ−ブチルフェニル基、３−ｔｅｒｔ−ブチルフェニル基、２−ｔｅｒｔ−ブチルフェニル基、４−ｎ−ペンチルフェニル基、４−イソペンチルフェニル基、４−ｔｅｒｔ−ペンチルフェニル基、４−ｎ−ヘキシルフェニル基、４−ｎ−ヘプチルフェニル基、４−ｎ−オクチルフェニル基、４−（２’−エチルヘキシル）フェニル基、４−ｔｅｒｔ−オクチルフェニル基、４−ｎ−ノニルフェニル基、４−ｎ−デシルフェニル基、４−ｎ−ドデシルフェニル基、４−ｎ−テトラデシルフェニル基、４−ｎ−ヘキサデシルフェニル基、４−ｎ−オクタデシルフェニル基、４−シクロペンチルフェニル基、４−シクロヘキシルフェニル基、４−（４’−ｔｅｒｔ−ブチルシクロヘキシル）フェニル基、４−（４’−メチルシクロヘキシル）フェニル基、３−シクロヘキシルフェニル基、２−シクロヘキシルフェニル基、４−エチル−１−ナフチル基、６−ｎ−ブチル−２−ナフチル基、２，３−ジメチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、３，４，５−トリメチルフェニル基、２，４−ジエチルフェニル基、２，３，６−トリメチルフェニル基、２，４，６−トリメチルフェニル基、２，６−ジエチルフェニル基、２，６−ジイソプロピルフェニル基、２，６−ジイソブチルフェニル基、２，４−ジ−ｔｅｒｔ−ブチルフェニル基、２，５−ジ−ｔｅｒｔ−ブチルフェニル基、３，５−ジ−ｔｅｒｔ−ブチルフェニル基、２，４−ジネオペンチルフェニル基、２，５−ジ−ｔｅｒｔ−ペンチルフェニル基、４，６−ジ−ｔｅｒｔ−ブチル−２−メチルフェニル基、５−ｔｅｒｔ−ブチル−２−メチルフェニル基、４−ｔｅｒｔ−ブチル−２，６−ジメチルフェニル基、２，３，５，６−テトラメチルフェニル基、５−インダニル基、１，２，３，４−テトラヒドロ−５−ナフチル基、１，２，３，４−テトラヒドロ−６−ナフチル基、４−メトキシフェニル基、３−メトキシフェニル基、２−メトキシフェニル基、４−エトキシフェニル基、２−エトキシフェニル基、３−ｎ−プロポキシフェニル基、４−イソプロポキシフェニル基、２−イソプロポキシフェニル基、４−ｎ−ブトキシフェニル基、４−イソブトキシフェニル基、２−イソブトキシフェニル基、２−ｓｅｃ  −ブトキシフェニル基、４−ｎ−ペンチルオキシフェニル基、４−イソペンチルオキシフェニル基、２−イソペンチルオキシフェニル基、２−ネオペンチルオキシフェニル基、４−ｎ−ヘキシルオキシフェニル基、２−（２’−エチルブチル）オキシフェニル基、４−ｎ−オクチルオキシフェニル基、４−ｎ−デシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、４−シクロヘキシルオキシフェニル基、２−シクロヘキシルオキシフェニル基、２−メトキシ−１−ナフチル基、４−メトキシ−１−ナフチル基、４−ｎ−ブトキシ−１−ナフチル基、５−エトキシ−１−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、３−エチル−５−メトキシフェニル基、２−メトキシ−４−エトキシフェニル基、２−メトキシ−６−エトキシフェニル基、３，４，５−トリメトキシフェニル基、４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，５−ジブロモフェニル基、２，４，６−トリクロロフェニル基、２，３，６−トリブロモフェニル基、３，４，５−トリフルオロフェニル基、２，４−ジクロロ−１−ナフチル基、１，６−ジクロロ−２−ナフチル基、２−フルオロ−４−メチルフェニル基、２−フルオロ−５−メチルフェニル基、３−フルオロ−２−メチルフェニル基、３−フルオロ−４−メチルフェニル基、４−フルオロ−２−メチルフェニル基、５−フルオロ−２−メチルフェニル基、２−クロロ−４−メチルフェニル基、２−クロロ−５−メチルフェニル基、２−クロロ−６−メチルフェニル基、３−クロロ−２−メチルフェニル基、４−クロロ−２−メチルフェニル基、４−クロロ−３−メチルフェニル基、２−クロロ−４，６−ジメチルフェニル基、２−フルオロ−４−メトキシフェニル基、２−フルオロ−６−メトキシフェニル基、３−フルオロ−４−エトキシフェニル基、５−クロロ−２−メトキシフェニル基、６−クロロ−３−メトキシフェニル基、５−クロロ−２，４−ジメトキシフェニル基、２−クロロ−４−ニトロフェニル基、４−クロロ−２−ニトロフェニル基、４−トリフルオロメチルフェニル基、３−トリフルオロメチルフェニル基、２−トリフルオロメチルフェニル基、３，５−ビス（トリフルオロメチル）フェニル基、４−トリフルオロメチルオキシフェニル基、４−アリルフェニル基、２−アリルフェニル基、２−イソプロペニルフェニル基、４−ベンジルフェニル基、２−ベンジルフェニル基、４−（４’−メチルベンジル）フェニル基、４−クミルフェニル基、４−（４’−メトキシクミル）フェニル基、４−フェニルフェニル基、３−フェニルフェニル基、２−フェニルフェニル基、４−（４’−メチルフェニル）フェニル基、４−（４’−エチルフェニル）フェニル基、４−（４’−イソプロピルフェニル）フェニル基、４−（４’−ｔｅｒｔ−ブチルフェニル）フェニル基、４−（４’−ｎ−ヘキシルフェニル）フェニル基、４−（４’−ｎ−オクチルフェニル）フェニル基、４−（４’−メトキシフェニル）フェニル基、４−（４’−エトキシフェニル）フェニル基、４−（４’−ｎ−ブトキシフェニル）フェニル基、２−（２’−メトキシフェニル）フェニル基、４−（４’−フルオロフェニル）フェニル基、４−（４’−クロロフェニル）フェニル基、３−メチル−４−フェニル基、２−メトキシ−５−フェニルフェニル基、３−メトキシ−４−フェニルフェニル基、４−メトキシメチルフェニル基、４−エトキシメチルフェニル基、４−ｎ−ブトキシメチルフェニル基、３−メトキシメチルフェニル基、４−（２’−メトキシエチル）フェニル基、４−（２’−エトキシエチルオキシ）フェニル基、４−（２’−ｎ−ブトキシエチルオキシ）フェニル基、４−（３’−エトキシプロピルオキシ）フェニル基、４−ビニルオキシフェニル基、４−アリルオキシフェニル基、３−アリルオキシフェニル基、４−（４’−ペンテニルオキシ）フェニル基、４−アリルオキシ−１−ナフチル基、４−アリルオキシメチルフェニル基、４−（２’−アリルオキシエチルオキシ）フェニル基、４−ベンジルオキシフェニル基、２−ベンジルオキシフェニル基、４−フェネチルオキシフェニル基、４−（４’−クロロベンジルオキシ）フェニル基、４−（４’−メチルベンジルオキシ）フェニル基、４−（４’−メトキシベンジルオキシ）フェニル基、４−（３’−エトキシベンジルオキシ）フェニル基、４−ベンジルオキシ−１−ナフチル基、５−（４’−メチルベンジルオキシ）−１−ナフチル基、６−ベンジルオキシ−２−ナフチル基、６−（４’−メチルベンジルオキシ）−２−ナフチル基、７−ベンジルオキシ−２−ナフチル基、４−（ベンジルオキシメチル）フェニル基、４−（２’−ベンジルオキシエチルオキシ）フェニル基、４−フェニルオキシフェニル基、３−フェニルオキシフェニル基、２−フェニルオキシフェニル基、４−（４’−メチルフェニルオキシ）フェニル基、４−（４’−メトキシフェニルオキシ）フェニル基、４−（４’−クロロフェニルオキシ）フェニル基、４−フェニルオキシ−１−ナフチル基、６−フェニルオキシ−２−ナフチル基、７−フェニルオキシ−２−ナフチル基、４−フェニルオキシメチルフェニル基、４−（２’−フェニルオキシエチルオキシ）フェニル基、４−〔２’−（４’−メチルフェニルオキシ）エチルオキシ〕フェニル基、４−〔２’−（４’−メトキシフェニルオキシ）エチルオキシ〕フェニル基、４−〔２’−（４’−クロロフェニルオキシ）エチルオキシ〕フェニル基、４−アセチルフェニル基、３−アセチルフェニル基、２−アセチルフェニル基、４−エチルカルボニルフェニル基、２−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチル−１−ナフチル基、６−アセチル−２−ナフチル基、６−ｎ−ブチルカルボニル−２−ナフチル基、４−アリルカルボニルフェニル基、４−ベンジルカルボニルフェニル基、４−（４’−メチルベンジル）カルボニルフェニル基、４−フェニルカルボニルフェニル基、４−（４’−メチルフェニル）カルボニルフェニル基、４−（４’−クロロフェニル）カルボニルフェニル基、４−フェニルカルボニル−１−ナフチル基、４−メトキシカルボニルフェニル基、２−メトキシカルボニルフェニル基、４−エトキシカルボニルフェニル基、３−エトキシカルボニルフェニル基、４−ｎ−プロポキシカルボニルフェニル基、４−ｎ−ブトキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニル−１−ナフチル基、６−メトキシカルボニル−２−ナフチル基、６−ｎ−ブトキシカルボニル−２−ナフチル基、４−アリルオキシカルボニルフェニル基、４−ベンジルオキシカルボニルフェニル基、４−（４’−クロロベンジル）オキシカルボニルフェニル基、４−フェネチルオキシカルボニルフェニル基、６−ベンジルオキシカルボニル−２−ナフチル基、４−フェニルオキシカルボニルフェニル基、４−（４’−エチルフェニル）オキシカルボニルフェニル基、４−（４’−クロロフェニル）オキシカルボニルフェニル基、４−（４’−エトキシフェニル）オキシカルボニルフェニル基、６−フェニルオキシカルボニル−２−ナフチル基、４−アセチルオキシフェニル基、３−アセチルオキシフェニル基、２−アセチ
ルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、３−シクロヘキシルカルボニルオキシフェニル基、４−アセチルオキシ−１−ナフチル基、４−ｎ−ブチルカルボニルオキシ−１−ナフチル基、５−アセチルオキシ−１−ナフチル基、６−エチルカルボニルオキシ−２−ナフチル基、７−アセチルオキシ−２−ナフチル基、４−アリルカルボニルオキシフェニル基、４−ベンジルカルボニルオキシフェニル基、４−フェネチルカルボニルオキシフェニル基、６−ベンジルカルボニルオキシ−２−ナフチル基、４−フェニルカルボニルオキシフェニル基、４−（４’−メチルフェニル）カルボニルオキシフェニル基、４−（２’−メチルフェニル）カルボニルオキシフェニル基、４−（４’−クロロフェニル）カルボニルオキシフェニル基、４−（２’−クロロフェニル）カルボニルオキシフェニル基、４−フェニルカルボニルオキシ−１−ナフチル基、６−フェニルカルボニルオキシ−２−ナフチル基、７−フェニルカルボニルオキシ−２−ナフチル基、４−メチルチオフェニル基、２−メチルチオフェニル基、２−エチルチオフェニル基、３−エチルチオフェニル基、４−ｎ−プロピルチオフェニル基、２−イソプロピルチオフェニル基、４−ｎ−ブチルチオフェニル基、２−イソブチルチオフェニル基、２−ネオペンチルフェニル基、４−ｎ−ヘキシルチオフェニル基、４−ｎ−オクチルチオフェニル基、４−シクロヘキシルチオフェニル基、４−ベンジルチオフェニル基、３−ベンジルチオフェニル基、２−ベンジルチオフェニル基、４−（４’−クロロベンジルチオ）フェニル基、４−フェニルチオフェニル基、３−フェニルチオフェニル基、２−フェニルチオフェニル基、４−（４’−メチルフェニルチオ）フェニル基、４−（３’−メチルフェニルチオ）フェニル基、４−（４’−メトキシフェニルチオ）フェニル基、４−（４’−クロロフェニルチオ）フェニル基、２−エチルチオ−１−ナフチル基、４−メチルチオ−１−ナフチル基、６−エチルチオ−２−ナフチル基、６−フェニルチオ−２−ナフチル基、４−ニトロフェニル基、３−ニトロフェニル基、２−ニトロフェニル基、３，５−ジニトロフェニル基、４−ニトロ−１−ナフチル基、４−ホルミルフェニル基、３−ホルミルフェニル基、２−ホルミルフェニル基、４−ホルミル−１−ナフチル基、１−ホルミル−２−ナフチル基、４−ピロリジノフェニル基、４−ピペリジノフェニル基、４−モルフォリノフェニル基、４−（Ｎ−エチルピペラジノ）フェニル基、４−ピロリジノ−１−ナフチル基、４−アミノフェニル基、３−アミノフェニル基、２−アミノフェニル基、４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−（Ｎ−ベンジルアミノ）フェニル基、４−（Ｎ−フェニルアミノ）フェニル基、２−（Ｎ−フェニルアミノ）フェニル基、４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、２−（Ｎ，Ｎ−ジメチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−（Ｎ−ベンジル−Ｎ−フェニルアミノ）フェニル基、４−（Ｎ，Ｎ−ジフェニルアミノ）フェニル基、４−〔Ｎ−フェニル−Ｎ−（４−メチルフェニル）アミノ〕フェニル基、４−〔Ｎ，Ｎ−ジ（３’−メチルフェニル）アミノ〕フェニル基、４−〔Ｎ，Ｎ−ジ（４’−メチルフェニル）アミノ〕フェニル基、４−〔Ｎ，Ｎ−ジ（４’−メトキシフェニル）アミノ〕フェニル基、２−（Ｎ，Ｎ−ジフェニルアミノ）フェニル基、４−ヒドロキシフェニル基、３−ヒドロキシフェニル基、２−ヒドロキシフェニル基、４−メチル−３−ヒドロキシフェニル基、６−メチル−３−ヒドロキシフェニル基、２−ヒドロキシ−１−ナフチル基、８−ヒドロキシ−１−ナフチル基、４−ヒドロキシ−１−ナフチル基、１−ヒドロキシ−２−ナフチル基、６−ヒドロキシ−２−ナフチル基、４−シアノフェニル基、２−シアノフェニル基、４−シアノ−１−ナフチル基、６−シアノ−２−ナフチル基などの置換基を有していてもよいアリール基；
【００５６】
例えば、フェニルオキシ基、２−メチルフェニルオキシ基、３−メチルフェニルオキシ基、４−メチルフェニルオキシ基、４−エチルフェニルオキシ基、４−ｎ−プロピルフェニルオキシ基、４−イソプロピルフェニルオキシ基、４−ｎ−ブチルフェニルオキシ基、４−ｔｅｒｔ−ブチルフェニルオキシ基、４−イソペンチルフェニルオキシ基、４−ｔｅｒｔ−ペンチルフェニルオキシ基、４−ｎ−ヘキシルフェニルオキシ基、４−シクロヘキシルフェニルオキシ基、４−ｎ−オクチルフェニルオキシ基、４−ｎ−デシルフェニルオキシ基、４−ｎ−オクタデシルフェニルオキシ基、２，３−ジメチルフェニルオキシ基、２，４−ジメチルフェニルオキシ基、２，５−ジメチルフェニルオキシ基、３，４−ジメチルフェニルオキシ基、５−インダニルオキシ基、１，２，３，４−テトラヒドロ−５−ナフチルオキシ基、１，２，３，４−テトラヒドロ−６−ナフチルオキシ基、２−メトキシフェニルオキシ基、３−メトキシフェニルオキシ基、４−メトキシフェニルオキシ基、３−エトキシフェニルオキシ基、４−エトキシフェニルオキシ基、４−ｎ−プロポキシフェニルオキシ基、４−イソプロポキシフェニルオキシ基、４−ｎ−ブトキシフェニルオキシ基、４−ｎ−ペンチルオキシフェニルオキシ基、４−ｎ−ヘキシルオキシフェニルオキシ基、４−シクロヘキシルオキシフェニルオキシ基、４−ｎ−ヘプチルオキシフェニルオキシ基、４−ｎ−オクチルオキシフェニルオキシ基、４−ｎ−デシルオキシフェニルオキシ基、２，３−ジメトキシフェニルオキシ基、２，５−ジメトキシフェニルオキシ基、３，４−ジメトキシフェニルオキシ基、２−メトキシ−５−メチルフェニルオキシ基、３−メチル−４−メトキシフェニルオキシ基、２−フルオロフェニルオキシ基、３−フルオロフェニルオキシ基、４−フルオロフェニルオキシ基、２−クロロフェニルオキシ基、３−クロロフェニルオキシ基、４−クロロフェニルオキシ基、４−ブロモフェニルオキシ基、４−トリフルオロメチルフェニルオキシ基、３，４−ジクロロフェニルオキシ基、２−メチル−４−クロロフェニルオキシ基、２−クロロ−４−メチルフェニルオキシ基、３−クロロ−４−メチルフェニルオキシ基、２−クロロ−４−メトキシフェニルオキシ基、４−フェニルフェニルオキシ基、３−フェニルフェニルオキシ基、４−（４’−メチルフェニル）フェニルオキシ基、４−（４’−メトキシフェニル）フェニルオキシ基、１−ナフチルオキシ基、２−ナフチルオキシ基、４−エトキシ−１−ナフチルオキシ基、６−メトキシ−２−ナフチルオキシ基、７−エトキシ−２−ナフチルオキシ基、２−フリルオキシ基、２−チエニルオキシ基、３−チエニルオキシ基、２−ピリジルオキシ基、３−ピリジルオキシ基、４−ピリジルオキシ基などの置換基を有していてもよいアリールオキシ基；
【００５７】
例えば、フェニルチオ基、３−メチルフェニルチオ基、４−メチルフェニルチオ基、４−エチルフェニルチオ基、４−ｎ−プロピルフェニルチオ基、４−ｎ−ブチルフェニルチオ基、４−ｔｅｒｔ−ブチルフェニルチオ基、４−ｎ−ヘキシルフェニルチオ基、４−シクロヘキシルフェニルチオ基、４−ｎ−オクチルフェニルチオ基、４−ｎ−ドデシルフェニルチオ基、４−ｎ−オクタデシルフェニルチオ基、２，３−ジメチルフェニルチオ基、３，４−ジメチルフェニルチオ基、３−メトキシフェニルチオ基、４−メトキシフェニルチオ基、３−エトキシフェニルチオ基、４−エトキシフェニルチオ基、４−ｎ−プロポキシフェニルチオ基、４−ｎ−ブトキシフェニルチオ基、４−ｎ−ヘキシルオキシフェニルチオ基、４−ｎ−オクチルオキシフェニルチオ基、４−ｎ−デシルオキシフェニルチオ基、３，４−ジメトキシフェニルチオ基、３−メチル−４−メトキシフェニルチオ基、３−フルオロフェニルチオ基、４−フルオロフェニルチオ基、４−クロロフェニルチオ基、２−メチル−４−クロロフェニルチオ基、２−クロロ−４−メトキシフェニルチオ基、４−フェニルフェニルチオ基、４−（４’−メチルフェニル）フェニルチオ基、４−（４’−メトキシフェニル）フェニルチオ基、１−ナフチルチオ基、２−ナフチルチオ基などの置換基を有していてもよいアリールチオ基；
【００５８】
例えば、Ｎ−メチルアミノ基、Ｎ−エチルアミノ基、Ｎ−イソプロピルアミノ基、Ｎ−ｎ−ブチルアミノ基、Ｎ−ｎ−ヘキシルアミノ基、Ｎ−ｎ−デシルアミノ基、Ｎ−ｎ−テトラデシルアミノ基、Ｎ，Ｎ−ジメチルアミノ基、Ｎ，Ｎ−ジエチルアミノ基、Ｎ，Ｎ−ジ−ｎ−ブチルアミノ基、Ｎ，Ｎ−ジ−ｎ−ヘキシルアミノ基、Ｎ，Ｎ−ジ−ｎ−オクチルアミノ基、Ｎ，Ｎ−ジ−ｎ−デシルアミノ基、Ｎ，Ｎ−ジ−ｎ−ドデシルアミノ基、Ｎ−フェニルアミノ基、Ｎ−（４−メチルフェニル）アミノ基、Ｎ−フェニル−Ｎ−メチルアミノ基、Ｎ−フェニル−Ｎ−エチルアミノ基、Ｎ，Ｎ−ジフェニルアミノ基、Ｎ，Ｎ−ジ（４−メチルフェニル）アミノ基、Ｎ，Ｎ−ジ（４−エチルフェニル）アミノ基、Ｎ，Ｎ−ジ（４−メトキシフェニル）アミノ基、Ｎ−フェニル−Ｎ−ナフチルアミノ基等の置換アミノ基やアミノ基などの置換基を有していてもよいアミノ基；シアノ基；水酸基；ニトロ基；
【００５９】
例えば、カルボキシル基、メトキシカルボニル基、エトキシカルボニル基、ｎ−プロポキシカルボニル基、ｎ−ブトキシカルボニル基、イソブトキシカルボニル基、ｎ−ペンチルオキシカルボニル基、ｎ−ヘキシルオキシカルボニル基、ｎ−オクチルオキシカルボニル基、２−エチルヘキシルオキシカルボニル基、ｎ−デシルオキシカルボニル基、ｎ−ドデシルオキシカルボニル基、ｎ−テトラデシルオキシカルボニル基、ｎ−ヘキサデシルオキシカルボニル基、ｎ−オクタデシルオキシカルボニル基、シクロヘキシルオキシカルボニル基、ベンジルオキシカルボニル基、フェネチルオキシカルボニル基、（４−メチルベンジルオキシ）カルボニル基、（３−メチルベンジルオキシ）カルボニル基、（４−ｔｅｒｔ−ブチルベンジルオキシ）カルボニル基、（４−メトキシベンジルオキシ）カルボニル基、（４−クロロベンジルオキシ）カルボニル基、フェニルオキシカルボニル基、（４−メチルフェニルオキシ）カルボニル基、（３−メチルフェニルオキシ）カルボニル基、（４−エチルフェニルオキシ）カルボニル基、（４−ｔｅｒｔ−ブチルフェニルオキシ）カルボニル基、（４−メトキシフェニルオキシ）カルボニル基、（２−メトキシフェニルオキシ）カルボニル基、（４−エトキシフェニルオキシ）カルボニル基、（４−フルオロフェニルオキシ）カルボニル基などの−ＣＯＯＲ3基（基中、Ｒ3は上記と同様のものを表わす）；
【００６０】
例えば、ホルミル基、メチルカルボニル基、エチルカルボニル基、ｎ−プロピルカルボニル基、ｎ−ブチルカルボニル基、ｎ−ヘキシルカルボニル基、ｎ−オクチルカルボニル基、２−エチルヘキシルカルボニル基、ｎ−デシルカルボニル基、ｎ−ドデシルカルボニル基、ｎ−テトラデシルカルボニル基、ｎ−ヘキサデシルカルボニル基、ｎ−オクタデシルカルボニル基、シクロヘキシルカルボニル基、ベンジルカルボニル基、フェネチルカルボニル基、（４−メチルベンジル）カルボニル基、（４−ｔｅｒｔ−ブチルベンジル）カルボニル基、（４−メトキシベンジル）カルボニル基、（４−クロロベンジル）カルボニル基、フェニルカルボニル基、（４−メチルフェニル）カルボニル基、（３−メチルフェニル）カルボニル基、（４−エチルフェニル）カルボニル基、（４−ｔｅｒｔ−ブチルフェニル）カルボニル基、（４−メトキシフェニル）カルボニル基、（２−メトキシフェニル）カルボニル基、（４−エトキシフェニル）カルボニル基、（４−フルオロフェニル）カルボニル基、アミド、置換アミドなどの−ＣＯＲ4基（基中、Ｒ4は上記と同様のものを表わす）；
【００６１】
例えば、メチルカルボニルオキシ基、エチルカルボニルオキシ基、ｎ−プロピルカルボニルオキシ基、ｎ−ブチルカルボニルオキシ基、ｎ−ペンチルカルボニルオキシ基、ｎ−ヘキシルカルボニルオキシ基、ｎ−オクチルカルボニルオキシ基、２−エチルヘキシルカルボニルオキシ基、ｎ−デシルカルボニルオキシ基、ｎ−ドデシルカルボニルオキシ基、ｎ−テトラデシルカルボニルオキシ基、ｎ−ヘキサデシルカルボニルオキシ基、ｎ−オクタデシルカルボニルオキシ基、シクロヘキシルカルボニルオキシ基、ベンジルカルボニルオキシ基、フェネチルカルボニルオキシ基、（４’−メチルベンジルカルボニル）オキシ基、（４’−ｔｅｒｔ−ブチルベンジルカルボニル）オキシ基、（４’−メトキシベンジルカルボニル）オキシ基、（４’−クロロベンジルカルボニル）オキシ基、フェニルカルボニルオキシ基、（４’−メチルフェニルカルボニル）オキシ基、（３’−メチルフェニルカルボニル）オキシ基、（４’−エチルフェニルカルボニル）オキシ基、（４’−ｔｅｒｔ−ブチルフェニルカルボニル）オキシ基、（４’−メトキシフェニルカルボニル）オキシ基、（２’−メトキシフェニルカルボニル）オキシ基、（４’−エトキシフェニルカルボニル）オキシ基、（４’−フルオロフェニルカルボニル）オキシ基などの−ＯＣＯＲ5基（基中、Ｒ5は上記と同様のものを表わす）を挙げることができる。
一般式（１）において、Ｘ1〜Ｘ4およびＹ1〜Ｙ4はそれぞれ同種の基であってもよく、また、それぞれ異なっていても良い。
【００６２】
さらに、緑色有機蛍光体としては、上記のピリジン−フタルイミド縮合誘導体の互変異性体を用いてもよい。ピリジン−フタルイミド縮合誘導体の互変異性体とは、一般式（１）で表される化合物において、下記の一般式（１’）で表される構造の化合物を指す。
【化３】
2007088300.tif 000005
〔上記一般式（１’）中、Ｒ1およびＲ2、Ｘ1〜Ｘ4およびＹ1〜Ｙ4は、それぞれ、一般式（１）と同様のものを表わす。〕
【００６３】
また、前述の種々のＸ1〜Ｘ4およびＹ1〜Ｙ10を有するピリジン−フタルイミド縮合誘導体、または、その互変異性体を緑色有機蛍光体として用いる場合には、それらは１種を単独で用いてもよく、２種以上を任意の組み合わせ及び比率を併用してもよい。
【００６４】
このようなピリジン−フタルイミド縮合誘導体の具体例としては、以下の化合物を挙げることができる。ただし、本発明はこれらのに限定されるものではない。また、具体例としては、一般式（１）の骨格で表示してあるが、これらの化合物の互変異性体も包含されるものである。
【００６５】
【化４】
2007088300.tif 000006
【００６６】
【化５】
2007088300.tif 000007
【００６７】
【化６】
2007088300.tif 000008
【００６８】
【化７】
2007088300.tif 000009
【００６９】
【化８】
2007088300.tif 000010
【００７０】
【化９】
2007088300.tif 000011
【００７１】
【化１０】
2007088300.tif 000012
【００７２】
【化１１】
2007088300.tif 000013
【００７３】
【化１２】
2007088300.tif 000014
【００７４】
【化１３】
2007088300.tif 000015
【００７５】
上述したピリジン−フタルイミド縮合誘導体の製造方法に制限は無いが、例えば、特開昭５６−１４７７８４号公報、特開平１０−２２６６９１号公報、特開平１１―１１６５６８号公報、特開平１１−１１６５６９号公報、特開平１１−１５８１８５号公報に記載の操作に従い製造することができる。即ち、例えば、下記一般式（２）で表されるフタルイミド誘導体と一般式（３）で表されるピリジン誘導体とを、有機塩基性溶媒（例えば、ピリジン、キノリン）の存在下、ハロゲン化亜鉛（例えば、塩化亜鉛、臭化亜鉛）と反応させ、その後、無機酸（例えば、塩酸、硫酸、硝酸）で処理することにより、一般式（１）で表されるピリジン−フタルイミド縮合誘導体およびその互変異性体を製造することができる。
【００７６】
【化１４】
2007088300.tif 000016
〔一般式（２）中、Ｒ2およびＹ1〜Ｙ4は、それぞれ、一般式（１）と同様のものを表わす。〕
【００７７】
【化１５】
2007088300.tif 000017
〔一般式（３）中、Ｒ1およびＸ1〜Ｘ4は、それぞれ、一般式（１）と同様のものを表わす。〕
【００７８】
なお、以上のようなピリジン−フタルイミド縮合誘導体は、場合により、使用した溶媒（例えば、トルエンなどの芳香族炭化水素系溶媒）との溶媒和物を形成した型で製造されることがある。本発明においては、このようなピリジン−フタルイミド縮合誘導体溶媒和物も、溶媒を含有しない無溶媒和物も用いることができる。また、再結晶法、カラムクロマトグラフィー法、昇華精製法などの精製方法、あるいはこれらの方法を併用して、純度を高めた化合物を使用することが好ましい。
【００７９】
また、緑色蛍光体としては、前述したピリジン−フタルイミド縮合誘導体以外の緑色有機蛍光体を用いることも可能である。例えば、緑色蛍光体として、ベンゾオキサジノン系、キナゾリノン系、クマリン系、キノフタロン系、ナルタル酸イミド系等の蛍光色素、テルビウム錯体等の有機蛍光体を用いることも可能である。
【００８０】
さらに、緑色蛍光体として、緑色有機蛍光体以外の緑色無機蛍光体を用いることも可能である。その例を挙げると、３５０ｎｍ〜４２０ｎｍの範囲にピーク波長を有する光を発光する光源からの光の少なくとも一部を吸収し、緑色（中心波長が、通常４９０ｎｍ以上、好ましくは５００ｎｍ以上、また、通常５７０ｎｍ以下、好ましくは５６０ｎｍ以下の範囲）の光を発する無機蛍光体が挙げられる。
【００８１】
このような緑色の無機蛍光体としては、例えば、破断面を有する破断粒子から構成され、緑色領域の発光を行なう（Ｍｇ，Ｃａ，Ｓｒ，Ｂａ）Ｓｉ2Ｏ2Ｎ2：Ｅｕで表わされるユウロピウム賦活アルカリ土類シリコンオキシナイトライド系蛍光体、破断面を有する破断粒子から構成され、緑色領域の発光を行なう（Ｂａ，Ｃａ，Ｓｒ）2ＳｉＯ4：Ｅｕで表わされるユウロピウム賦活アルカリ土類マグネシウムシリケート系蛍光体等が挙げられる。
【００８２】
また、そのほか、緑色蛍光体としては、Ｓｒ4Ａｌ14Ｏ25：Ｅｕ、（Ｓｒ，Ｂａ）Ａｌ2Ｓｉ2Ｏ8：Ｅｕ、（Ｂａ，Ｍｇ）2ＳｉＯ4：Ｅｕ、Ｙ2ＳｉＯ5：Ｃｅ，Ｔｂ、Ｓｒ2Ｐ2Ｏ7−Ｓｒ2Ｂ2Ｏ5：Ｅｕ、Ｓｒ2Ｓｉ3Ｏ8−２ＳｒＣｌ2：Ｅｕ、Ｚｎ2ＳｉＯ4：Ｍｎ，ＣｅＭｇＡｌ11Ｏ19：Ｔｂ、（Ｂａ，Ｓｒ，Ｃａ，Ｍｇ）2ＳｉＯ4：Ｅｕ、Ｃａ2Ｙ8（ＳｉＯ4）6Ｏ2：Ｔｂ、Ｙ3Ａｌ5Ｏ12：Ｔｂ、Ｌａ3Ｇａ5ＳｉＯ14：Ｔｂ、（Ｓｒ，Ｂａ，Ｃａ）Ｇａ2Ｓ4：Ｅｕ，Ｔｂ，Ｓｍ、Ｙ3（Ａｌ，Ｇａ）5Ｏ12：Ｃｅ、Ｃａ3Ｓｃ2Ｓｉ3Ｏ12：Ｃｅ、Ｃａ3（Ｓｃ，Ｍｇ，Ｎａ，Ｌｉ）2Ｓｉ3Ｏ12：Ｃｅ、ＣａＳｃ2Ｏ4：Ｃｅ、ＳｒＳｉ2Ｏ2Ｎ2：Ｅｕ、（Ｓｒ，Ｂａ，Ｃａ）Ｓｉ2Ｏ2Ｎ2：Ｅｕ、ＢａＭｇＡｌ10Ｏ17：Ｅｕ，Ｍｎ、ＳｒＡｌ2Ｏ4：Ｅｕ、（Ｌａ，Ｇｄ，Ｙ）2Ｏ2Ｓ：Ｔｂ、ＬａＰＯ4：Ｃｅ，Ｔｂ、ＺｎＳ：Ｃｕ，Ａｌ、ＺｎＳ：Ｃｕ，Ａｕ，Ａｌ、Ｙ2ＳｉＯ5：Ｃｅ，Ｔｂ、Ｅｕ付活βサイアロン、Ｅｕ付活αサイアロン、（Ｂａ，Ｓｒ，Ｃａ）Ａｌ2Ｏ4：Ｅｕ、（Ｙ，Ｇａ，Ｌｕ，Ｓｃ，Ｌａ）ＢＯ3：Ｃｅ，Ｔｂ、Ｃａ8Ｍｇ（ＳｉＯ4）4Ｃｌ2：Ｅｕ，Ｍｎ、（Ｂａ，Ｓｒ，Ｃａ）2（Ｍｇ，Ｚｎ）Ｓｉ2Ｏ7：Ｅｕ、（Ｓｒ，Ｃａ，Ｂａ）（Ａｌ，Ｇａ，Ｉｎ）2Ｓ4：Ｅｕ、（Ｙ，Ｇａ，Ｔｂ，Ｌａ，Ｓｍ，Ｐｒ，Ｌｕ）3（Ａｌ，Ｇａ）5Ｏ12：Ｃｅ、（Ｃａ，Ｓｒ）8（Ｍｇ，Ｚｎ）（ＳｉＯ4）4Ｃｌ2：Ｅｕ，Ｍｎ、Ｎａ2Ｇｄ2Ｂ2Ｏ7：Ｃｅ，Ｔｂ、（Ｂａ，Ｓｒ）2（Ｃａ，Ｍｇ，Ｚｎ）Ｂ2Ｏ6：Ｋ，Ｃｅ，Ｔｂ等を用いることも可能である。
【００８３】
なお、緑色蛍光体は、１種を単独で用いてもよく、２種以上を併用してもよい。
【００８４】
［２−２．赤色蛍光体］
赤色蛍光体を用いる場合、３５０ｎｍ〜４２０ｎｍの範囲にピーク波長を有する光を発光する光源からの光の少なくとも一部を吸収して発光するものを用いるようにする。この際、赤色蛍光体としては、赤色有機蛍光体を用いることが好ましい。
【００８５】
赤色有機蛍光体としては、通常５５０ｎｍ以上、好ましくは６００ｎｍ以上、また、通常７００ｎｍ以下、好ましくは６８０ｎｍ以下の範囲にピーク波長を有する光を発するものが望ましい。
【００８６】
また、赤色有機蛍光体の発光効率に制限は無いが、発光効率が高いものを用いることが望ましい。具体的には、蛍光体の発光効率が、通常２０％以上、好ましくは３０％以上、より好ましくは４５％以上のものを用いる。このように発光効率の高い赤色蛍光体を用いることにより、蛍光体使用量を少なくすることができたり、光源のパワーが小さい場合でも輝度の高い発光装置を作製することができる。
【００８７】
本発明で用いることのできる赤色有機蛍光体としては、例えば、β―ジケトネート、β−ジケトン、芳香族カルボン酸、又は、ブレンステッド酸等のアニオンを配位子とする希土類元素イオン錯体からなる赤色有機蛍光体が挙げられる。
【００８８】
ここで、希土類元素イオン錯体における希土類元素としては、セリウム（Ｃｅ）、プラセオジム（Ｐｒ）、ネオジム（Ｎｄ）、サマリウム（Ｓｍ）、ユーロピウム（Ｅｕ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）等の元素が使用できる。中でも、近紫外光照射において高輝度に発光する赤色蛍光体となることから、ユーロピウム（Ｅｕ）が好適に用いられる。
【００８９】
（ｉ）β−ジケトネートのアニオンを配位子とする希土類元素イオン錯体の説明
赤色有機蛍光体として使用できる希土類元素イオン錯体のうち、β−ジケトネートのアニオンを配位子とする希土類元素イオン錯体（β−ジケトネートから誘導されるアニオンを配位子とする希土類元素イオン錯体；ジケトネート錯体）の例としては、一般式Ｅｕ（β−ジケトネート）3Ｌnで表され、β−ジケトン化合物から誘導されるβ−ジケトネートアニオンを配位子とする錯体が挙げられる。ここで、Ｌは単座または複座を有する中性配位子を表わし、ｎは１または２を表わす。
【００９０】
また、β−ジケトネートのアニオンが誘導されるβ−ジケトン化合物は、本発明の効果を著しく損なわない限り任意であるが、励起波長域の点から、その構造中に、β−ジケトン構造と、少なくとも１つの、置換基を有することがある芳香族環または芳香族複素環（以下適宜「芳香族基」という）を置換基として有することが好ましい。β−ジケトン構造と芳香族基との連結方法は、直接でも２価の基で連結してもよいが、少なくとも一方のケトンに直接芳香族環が連結しているものが好ましい。
【００９１】
上記の芳香族基の種類は本発明の効果を著しく損なわない限り任意である。ただし、芳香族基のうち、芳香族環としては、例えば、ベンゼン、ナフタレン、フェナントレン、インデン、ビフェニレン、アセナフテン、フルオレン、テトラリン、インダン等の芳香族単環式炭化水素または芳香族縮合多環式炭化水素が挙げられる。一方、芳香族基のうち、芳香族複素環としては、例えば、フラン、ピロール、チオフェン、オキサゾール、イソオキサゾール、チアゾール、イミダゾール、ピリジン、ベンゾフラン、ジベンゾフラン、ベンゾチオフェン、ジベンゾチオフェン、ベンゾピラン、カルバゾール、キサンテン、キノリン、トリアジン等の芳香族単環式複素環または芳香族縮合多環式複素環等が挙げられる。
【００９２】
また、上記のとおり、芳香族基（即ち、芳香族環または芳香族複素環）は置換基を有していてもよい。この際、芳香族基の置換基は、本発明の効果を著しく損なわない限り任意である。その例を挙げると、メチル、エチル、プロピル、ブチル等のアルキル基；トリフルオロメチル、ペンタフルオロエチル等のフルオロアルキル基；エチニル基；フェニルエチニル、ピリジルエチニル、チエニルエチニル等のアリールエチニル基；メトキシ、エトキシ等のアルコキシ基；フェニル、ナフチル基等のアリール基；ベンジル、フェネチル等のアラルキル基；フェノキシ、ナフトキシ、ビフェニルオキシ等のアリールオキシ基；ヒドロキシル基；アリル基；アセチル、プロピオニル、ベンゾイル、トルオイル等のアシル基；アセトキシ、プロピオニルオキシ、ベンゾイルオキシ等のアシルオキシ基；メトキシカルボニル、エトキシカルボニル等のアルコキシカルボニル基；フェノキシカルボニル等のアリールオキシカルボニル基；カルボキシル基；カルバモイル基；アミノ基；ジメチルアミノ、ジエチルアミノ、メチルベンジルアミノ、ジフェニルアミノ、アセチルメチルアミノ等の置換アミノ基；メチルチオ、エチルチオ、フェニルチオ、ベンジルチオ等の置換チオ基；メルカプト基；エチルスルフォニル、フェニルスルフォニル等の置換スルフォニル基；シアノ基；フルオロ、クロロ、ブロモ、ヨード等のハロゲン基等が挙げられる。これらの置換基は、互いに結合して環を形成してもよい。
【００９３】
また、β−ジケトネートのアニオンが誘導されるβ−ジケトン化合物は、上記の芳香族基以外の基を有していてもよい。β−ジケトン化合物を構成する上記の芳香族基以外の基としては、例えば、前述した芳香族環または芳香族複素環の置換基と同様な置換基（但し、ハロゲン基は除く）が挙げられる。
【００９４】
以下に、β−ジケトネートアニオンが誘導されるβ−ジケトン化合物の具体例を示すが、本発明はこれらの化合物に限定されるものではない。
【化１６】
2007088300.tif 000018
【００９５】
【化１７】
2007088300.tif 000019
【００９６】
さらに、上記の一般式「Ｅｕ（β−ジケトネート）3Ｌn」中、中性配位子Ｌは、中性配位子であれば、本発明の効果を著しく損なわない限り任意のものを用いることができる。ただし、通常は、Ｅｕ3+に配位可能な、Ｎ、Ｏ等の原子を有する化合物である。例えば、アミン、アミンオキシド、ホスフィンオキシド、ケトン、スルホキシド、エーテル等が挙げられる。なお、これらは１種を単独で用いてもよく、２種以上を組み合わせて用いてもよい。ただし、中性配位子Ｌは、Ｅｕ3+への合計配位数が７または８となるように選択される。
【００９７】
中性配位子Ｌの具体例を挙げると、例えばアミンとしては、置換基を有することもあるピリジン、ピラジン、キノリン、イソキノリン、２，２’−ビピリジン、１，１０−フェナントロリン等が挙げられる。
また、例えばアミンオキシドとしては、置換基を有することもあるピリジン−Ｎ−オキシド、イソキノリン−Ｎ−オキシド、２，２’−ビピリジン−Ｎ，Ｎ’−ジオキシド、１，１０−フェナントロリン−Ｎ，Ｎ’−ジオキシド等上記アミンのＮ−オキシド等が挙げられる。
【００９８】
さらに、例えばホスフィンオキシドとしては、置換基を有することもあるトリフェニルホスフィンオキシド、トリエチルホスフィンオキシド、トリオクチルホスフィンオキシド等のアルキルホスフィンオキシド；１，２−エチレンビス（ジフェニレンホスフィンオキシド）、（ジフェニルホスフォンイミド）トリフェニルホスフォラン、リン酸トリフェニルエステル等が挙げられる。
【００９９】
また、例えばケトンとしては、置換基を有することもあるジピリジルケトン、ベンゾフェノン等が挙げられる。
さらに、例えばスルホキシドとしては、置換基を有することもあるジフェニルスルホキシド、ジベンジルスルホキシド、ジオクチルスルホキシド等が挙げられる。
また、例えばエーテルとしては、置換基を有することもあるエチレングリコールジメチルエーテルやジエチレングリコールジメチルエーテル等が挙げられる。
【０１００】
さらに、これらの中性配位子Ｌが置換基を有する場合、その置換基としては、芳香族基の置換基として前述した置換基が例示される。
以下に、中性配位子Ｌの具体例を示すが、本発明はこれらの化合物に限定されるものではない。
【０１０１】
【化１８】
2007088300.tif 000020
【０１０２】
【化１９】
2007088300.tif 000021
【０１０３】
（ii）β−ジケトンのアニオンを配位子とする希土類元素イオン錯体の説明
赤色有機蛍光体として使用できる希土類元素イオン錯体のうち、β−ジケトンのアニオンを配位子とする錯体（β−ジケトンから誘導されるアニオンを配位子とする錯体；β−ジケトン錯体）としては、例えば、下記一般式（４）、（５）、及び（６）のいずれかで表されるユーロピウム錯体が挙げられる。
（Ｒ1）3Ｅｕ      （４）
（Ｒ1）3Ｅｕ（Ｒ2）2      （５）
〔（Ｒ1）4Ｅｕ〕-（Ｒ3）+      （６）
〔式（４）、（５）、及び（６）中、Ｒ1は芳香族環を含む置換基を有するβ−ジケトンのアニオンを示し、Ｒ2はルイス塩基からなる補助配位子を示し、（Ｒ3）+は４級アンモニウムイオンを示す。〕
【０１０４】
前記一般式（４）、（５）、及び（６）におけるＲ1は、芳香族環を含む置換基を有するβ−ジケトンを表わす。即ち、Ｒ1は、β−ジケトンであって、芳香族環を含む置換基を有しているものを表わす。Ｒ1における芳香族環としては、芳香族炭化水素化合物の外、芳香族複素環化合物及び複素環縮合芳香族炭化水素化合物等が挙げられる。したがって、Ｒ1は、これらの芳香族環を少なくとも１つ含めばよい。
【０１０５】
Ｒ1における芳香族環の例を挙げると、芳香族炭化水素化合物の例としては、ベンゼン、ナフタレン、フェナントレン等が挙げられる。また、芳香族複素環化合物の例としては、フラン、チオフェン、ピラゾリン、ピリジン等の酸素、硫黄、窒素原子を含む複素環化合物が挙げられる。さらに、複素環縮合芳香族炭化水素化合物の例としては、カルバゾール、ジベンゾフラン、ジベンゾチオフェン等が挙げられる。
【０１０６】
また、Ｒ1における芳香族環は、置換基を有していてもよい。この置換基の種類は本発明の効果を著しく損なわない限り任意であるが、例えば、メチル、エチル、プロピル、ブチル等のアルキル基；トリフルオロメチル、ペンタフルオロメチル等のフルオロアルキル基；メトキシ、エトキシ等のアルコキシ基；ベンジル、フェネチル等のアラルキル基；フェノキシ、ナフトキシ、ビフェニルオキシ等のアリールオキシ基；ヒドロキシル基；アリル基；アセチル、プロピオニル等のアシル基；アセトキシ、プロピオニルオキシ、ベンゾイルオキシ等のアシルオキシ基；メトキシカルボニル、エトキシカルボニル等のアルコキシカルボニル基；フェノキシカルボニル等のアリールオキシカルボニル基；カルボキシル基；カルバモイル基；アミノ基；ジメチルアミノ、ジエチルアミノ、メチルベンジルアミノ、ジフェニルアミノ、アセチルメチルアミノ等の置換アミノ基；メチルチオ、エチルチオ、フェニルチオ、ベンジルチオ等の置換チオ基；メルカプト基；エチルスルフォニル、フェニルスルフォニル等の置換スルフォニル基；シアノ基；フルオロ、クロロ、ブロモ、ヨード等のハロゲン基等が挙げられる。また、これらの置換基は、互いに結合して環を形成してもよい。
【０１０７】
また、前記一般式（４）、（５）、及び（６）において、Ｒ1は、芳香族環を含む置換基以外の置換基を有していてもよい。そのような置換基としては、前記芳香族環の置換基として挙げたと同様の置換基（但し、ハロゲン基は除く。）が挙げられる。
【０１０８】
前記一般式（４）、（５）、及び（６）におけるＲ1の具体例を以下に示す。ただし、本発明は、これらに限定されるものではない。
【化２０】
2007088300.tif 000022
【０１０９】
また、前記一般式（５）におけるＲ2は、ルイス塩基からなる補助配位子を表わす。Ｒ2の具体的な種類は、本発明の効果を著しく損なわない限り任意であるが、通常、ユーロピウムイオンに配位可能な、窒素原子または酸素原子を有するルイス塩基化合物から選択される。それらの例としては、置換基を有していてもよいアミン、置換基を有していてもよいアミンオキシド、置換基を有していてもよいホスフィンオキシド、置換基を有していてもよいスルホキシド等が挙げられる。補助配位子としての２個のルイス塩基化合物は、それぞれ異なる化合物であってもよく、また、２個の化合物で１つの化合物を形成していてもよい。
【０１１０】
Ｒ2の具体例を挙げると、アミンとしては、例えば、ピリジン、ピラジン、キノリン、イソキノリン、フェナントリジン、２，２’−ビピリジン、１，１０−フェナントロリン等が挙げられる。また、アミンオキシドとしては、例えば、ピリジン−Ｎ−オキシド、２，２’−ビピリジン−Ｎ，Ｎ’−ジオキシド等の前記アミンのＮ−オキシド等が挙げられる。さらに、ホスフィンオキシドとしては、例えば、トリフェニルホスフィンオキシド、トリメチルホスフィンオキシド、トリオクチルホスフィンオキシド等が挙げられる。また、スルホキシドとしては、例えば、ジフェニルスルホキシド、ジオクチルスルホキシド等が挙げられる。
【０１１１】
なお、これらのルイス塩基の中で、ビピリジンやフェナントロリン等のように、分子内に配位する原子（例えば窒素原子等）が２個存在する化合物においては、１つのルイス塩基化合物で２個の補助配位子と同様な働きをさせてもよい。
また、これらの置換基としては、前記一般式（４）において芳香族環の置換基として挙げたと同様の置換基が挙げられる。中でも、アルキル基、アリール基、アルコシキル基、アラルキル基、アリールオキシ基、ハロゲン基等が好ましい。
【０１１２】
一般式（５）におけるＲ2の具体例を以下に示す。ただし、本発明は、これらに限定されるものではない。
【化２２】
2007088300.tif 000023
【０１１３】
また、前記一般式（６）におけるＲ3は、４級アンモニウムイオンを表わす。Ｒ3の具体例を挙げると、アルキルアミン、アリールアミン、アラルキルアミン等から誘導される４級アンモニウム塩が挙げられる。また、これらのアミンは置換基を有していてもよい。これらのアミンの置換基としては、メチル、エチル、プロピル、ブチル、ヘキシル、オクチル等のアルキル基；ヒドロキシエチル、メトキシエチル等の置換アルキル基；フェニル、トリル等のアリール基；ベンジル、フェネチル基等のアラルキル基等が挙げられる。
【０１１４】
（iii）芳香族カルボン酸のアニオンを配位子とする希土類元素イオン錯体
赤色有機蛍光体として使用できる希土類元素イオン錯体のうち、芳香族カルボン酸（芳香族環を含む置換基を有するカルボン酸）のアニオンを配位子とする錯体（芳香族カルボン酸から誘導されるアニオンを配位子とする錯体；芳香族カルボン酸錯体）としては、例えば、下記一般式（７）で表されるユーロピウム錯体が挙げられる。
〔Ｒ4−（Ｘ）n−ＣＯＯ〕3Ｅｕ（Ｒ5）2      （７）
〔一般式（７）中、Ｒ4は、芳香族環を含む１価の基を示し、Ｘは２価の連結基を示し、ｎは０又は１であり、Ｒ5はルイス塩基からなる補助配位子を示す。〕
【０１１５】
前記一般式（７）で表されるユーロピウム錯体は、芳香族環を含み、π電子を８個以上有し、π電子共役系を構成するカルボン酸イオンを配位子とすることが、吸収波長域の点から好ましい。また、芳香族環の芳香族単環としての個数は、カルボン酸イオンの母体化合物の三重項エネルギーが、ユーロピウムイオン励起状態エネルギーレベルよりも高いものであれば特に制限されないが、通常、３個以下であるのが好ましい。芳香族単環としての個数が４個以上の場合、例えば、ベンゼン環を４個有するピレン等の化合物は、半導体発光素子等の第１の発光体からの光を吸収して励起された三重項エネルギーが低くなり、ユーロピウム錯体が発光しなくなる虞がある。
【０１１６】
前記一般式（７）において、Ｒ4は、芳香族環を含む１価の基を表わす。中でも、芳香族単環としての個数が３個以下であるものが好ましい。その芳香族環としては、例えば、ベンゼン、ナフタレン、インデン、ビフェニレン、アセナフテン、フルオレン、フェナントレン、テトラリン、インダン等の芳香族単環式炭化水素化合物及び芳香族縮合多環式炭化水素化合物、ベンゾキノン、ナフトキノン、アントラキノン等の芳香族炭化水素化合物からの誘導体、フラン、ピロール、チオフェン、オキサゾール、イソキサゾール、チアゾール、イミダゾール、ピリジン、トリアジン等の芳香族単環式複素環化合物、ベンゾフラン、ベンゾチオフェン、クマリン、ベンゾピラン、カルバゾール、キサンテン、キノリン等の複素環縮合芳香族炭化水素化合物等が挙げられる。
【０１１７】
また、これらの芳香族環は置換基を有していてもよい。その置換基としては、例えば、メチル、エチル、プロピル、ブチル等のアルキル基；トリフルオロメチル、ペンタフルオロエチル等のフルオロアルキル基；シクロヘキシル基等のシクロアルキル基；エチニル基；フェニルエチニル、ピリジルエチニル、チエニルエチニル等のアリールエチニル基；メトキシ、エトキシ等のアルコキシ基；フェニル、ナフチル等のアリール基；ベンジル、フェネチル等のアラルキル基；フェノキシ、ナフトキシ、ビフェニルオキシ等のアリールオキシ基；ヒドロキシル基；アリル基；アセチル、プロピオニル、ベンゾイル、トルオイル、ビフェニルカルボニル等のアシル基；アセトキシ、プロピオニルオキシ、ベンゾイルオキシ等のアシルオキシ基；メトキシカルボニル、エトキシカルボニル等のアルコキシカルボニル基；フェノキシカルボニル等のアリールオキシカルボニル基；カルボキシル基；カルバモイル基；アミノ基；ジメチルアミノ、ジエチルアミノ、メチルベンジルアミノ、ジフェニルアミノ、アセチルメチルアミノ等の置換アミノ基；メチルチオ、エチルチオ、フェニルチオ、ベンジルチオ等の置換チオ基；メルカプト基；エチルスルフォニル、フェニルスルフォニル基等の置換スルフォニル基；シアノ基；フルオロ、クロロ、ブロモ、ヨード等のハロゲン基等が挙げられ、これらの置換基はさらに置換基を有していてもよい。これらの中でも、アルキル基、アルコキシ基、アリール基、シクロアルキル基、アリールオキシ基、アラルキル基、エチニル基、ハロゲン基が好ましい。
【０１１８】
また、前記一般式（７）において、Ｘは２価の連結基を表わす。さらに、前記一般式（７）において、ｎは０又は１を表わす。したがって、前記一般式（７）におけるカルボン酸イオンは、２価の連結基であるＸを有さない場合（ｎ＝０）と、有する場合（ｎ＝１）とに分類される。更に、２価の連結基であるＸを有する場合（ｎ＝１）は、Ｘが、カルボニル基を有する場合と有さない場合との２種類の形態に分類される。このため、前記一般式（７）におけるカルボン酸イオン〔Ｒ4−（Ｘ）n−ＣＯＯ〕-は、更に、カルボニル基を有さない下記一般式（８）とカルボニル基を有する下記一般式（９）とで表される。一般式（７）で表されるユーロピウム錯体は、これらのカルボン酸イオンを配位子とする錯体構造のいずれであってもよい。
【０１１９】
Ｒ4−Ｒ6−ＣＯＯ-      （８）
Ｒ4−ＣＯ−（Ｒ6）m−ＣＯＯ-      （９）
〔式（８）及び（９）中、Ｒ4は式（７）におけるものと同じであり、Ｒ6は２価の連結基を示し、ｍは０又は１である。〕
【０１２０】
前記一般式（８）及び（９）におけるＲ6としての２価の連結基としては、例えば、メチレン、エチレン等のアルキレン基、ビフェニル、テルフェニル、ビナフチル、シクロヘキシルベンゼン、フェニルナフタレン等の環集合炭化水素化合物から誘導される２価基、シクロペンタン、シクロヘキサン、シクロヘプタン、ノルボルナン、ビシクロヘキシル等の脂環式炭化水素化合物から誘導される２価基、前述した芳香族環の具体例として挙げたと同様の化合物から誘導される２価基、ピラゾリジン、ピペラジン、イミダゾリジン、モルホリン等の脂肪族複素環化合物から誘導される２価基、−ＳＣＨ2−等のチオアルキレン基、−ＯＣＨ2−等のオキシアルキレン基、及びビニレン基等が挙げられる。また、これらの２価の連結基は置換基を有していてもよい。
【０１２１】
さらに、前記一般式（７）において、Ｒ5はルイス塩基からなる補助配位子を表わす。このＲ5は、一般式（５）におけるＲ2と同様である。
【０１２２】
前記一般式（７）におけるカルボン酸イオンが誘導されるカルボン酸の具体例を以下に例示する。尚、本実施の形態においては、これらに限定されるものではない。
【０１２３】
前記一般式（７）においてｎが０の場合のカルボン酸としては、以下の化合物が挙げられる。
【化２３】
2007088300.tif 000024
【０１２４】
また、前記一般式（７）においてｎが１であり、ＸがＲ6である場合の、前記一般式（８）で表されるカルボン酸としては、以下の化合物が挙げられる。
【化２４】
2007088300.tif 000025
【０１２５】
また、前記一般式（９）において、ｍが０の場合のカルボン酸としては、以下の化合物が挙げられる。
【化２５】
2007088300.tif 000026
【０１２６】
又、前記一般式（９）において、ｍが１の場合のカルボン酸としては、以下の化合物が挙げられる。
【化２６】
2007088300.tif 000027
【０１２７】
【化２７】
2007088300.tif 000028
【０１２８】
【化２８】
2007088300.tif 000029
【０１２９】
（iv）ブレンステッド酸のアニオンを配位子とする希土類元素イオン錯体
赤色有機蛍光体として使用できる希土類元素イオン錯体のうち、ブレンステッド酸のアニオンを配位子とする錯体（ブレンステッド酸から誘導されるアニオンを配位子とする錯体；ブレンステッド酸錯体）としては、例えば、特開２００５−８８７２号公報に記載されている赤色有機蛍光体が挙げられる。
【０１３０】
（ｖ）その他の希土類元素イオン錯体
さらに、芳香族環を有さないアニオンを配位子とする希土類元素イオン錯体などの、その他の希土類元素イオン錯体を用いることもできる。例えば、電子吸引基を有するアセチルアセトナートを配位子とする希土類元素イオン錯体、好ましくはヘキサフルオロアセチルアセトナートを配位子とする希土類元素イオン錯体を用いることができる。
【０１３１】
（vi）好ましい赤色有機蛍光体の例
上述した赤色有機蛍光体のうち、特に以下に示す赤色有機蛍光体が好ましい。
【化２９】
2007088300.tif 000030
【化３０】
2007088300.tif 000031
【０１３２】
【化３１】
2007088300.tif 000032
【化３２】
2007088300.tif 000033
【０１３３】
【化３３】
2007088300.tif 000034
【化３４】
2007088300.tif 000035
【０１３４】
【化３５】
2007088300.tif 000036
【化３６】
2007088300.tif 000037
【０１３５】
【化３７】
2007088300.tif 000038
【化３８】
2007088300.tif 000039
【０１３６】
（vii）その他
さらに、赤色蛍光体としては、前述した希土類元素イオン錯体以外の赤色有機蛍光体を用いることも可能である。例えば、赤色有機蛍光体としては、ペリレン系顔料（例えば、ジベンゾ｛［ｆ，ｆ’］−４，４’，７，７’−テトラフェニル｝ジインデノ［１，２，３−ｃｄ：１’，２’，３’−ｌｍ］ペリレン）、アントラキノン系顔料、レーキ系顔料、アゾ系顔料、キナクリドン系顔料、アントラセン系顔料、イソインドリン系顔料、イソインドリノン系顔料、フタロシアニン系顔料、トリフェニルメタン系塩基性染料、インダンスロン系顔料、インドフェノール系顔料、シアニン系顔料、ジオキサジン系顔料を用いることもできる。
【０１３７】
また、赤色蛍光体としては、前述した赤色有機蛍光体以外の赤色蛍光体を使用することも可能である。その例を挙げると、３５０ｎｍ〜４２０ｎｍの範囲にピーク波長を有する光を発光する光源からの光の少なくとも一部を吸収し、赤色（中心波長が、通常５７０ｎｍ以上、好ましくは５８０ｎｍ以上、また、通常７００ｎｍ以下、好ましくは６８０ｎｍ以下の範囲）の光を発する無機蛍光体を用いることもできる。
【０１３８】
このような赤色の無機蛍光体としては、例えば、赤色破断面を有する破断粒子から構成され、赤色領域の発光を行なう（Ｍｇ，Ｃａ，Ｓｒ，Ｂａ）2Ｓｉ5Ｎ8：Ｅｕで表わされるユウロピウム賦活アルカリ土類シリコンナイトライド系蛍光体、規則的な結晶成長形状としてほぼ球形状を有する成長粒子から構成され、赤色領域の発光を行なう（Ｙ，Ｌａ，Ｇｄ，Ｌｕ）2Ｏ2Ｓ：Ｅｕで表わされるユウロピウム賦活希土類オキシカルユゲナイト系蛍光体等が挙げられる。
【０１３９】
さらに、特開２００４−３００２４７号公報に記載された、Ｔｉ、Ｚｒ、Ｈｆ、Ｎｂ、Ｔａ、Ｗ、及びＭｏよりなる群から選ばれる少なくも１種の元素を含有する酸窒化物及び／又は酸硫化物を含有する蛍光体であって、Ａｌ元素の一部又は全てがＧａ元素で置換されたアルファサイアロン構造をもつ酸窒化物を含有する蛍光体も、本実施形態において用いることができる。なお、これらは酸窒化物及び／又は酸硫化物を含有する蛍光体である。
【０１４０】
また、そのほか、赤色蛍光体としては、（Ｌａ，Ｙ）2Ｏ2Ｓ：Ｅｕ、Ｙ2Ｏ3：Ｅｕ、（Ｂａ，Ｍｇ）2ＳｉＯ4：Ｅｕ，Ｍｎ、（Ｂａ，Ｓｒ，Ｃａ，Ｍｇ）2ＳｉＯ4：Ｅｕ，Ｍｎ、Ｙ（Ｖ，Ｐ）Ｏ4：Ｅｕ、  （Ｃａ，Ｓｒ）Ｓ：Ｅｕ、ＹＡｌＯ3：Ｅｕ、Ｃａ2Ｙ8（ＳｉＯ4）6Ｏ2：Ｅｕ、ＬｉＹ9（ＳｉＯ4）6Ｏ2：Ｅｕ、（Ｙ，Ｇｄ）3Ａｌ5Ｏ12：Ｃｅ、（Ｔｂ，Ｇｄ）3Ａｌ5Ｏ12：Ｃｅ、（Ｃａ，Ｓｒ，Ｂａ）2Ｓｉ5Ｎ8：Ｅｕ、（Ｃａ，Ｓｒ，Ｂａ）ＳｉＮ2：Ｅｕ、（Ｃａ，Ｓｒ，Ｂａ）ＡｌＳｉＮ3：Ｅｕ、（Ｃａ，Ｓｒ，Ｂａ）ＡｌＳｉＮ3：Ｃｅ、（Ｓｒ，Ｃａ，Ｂａ，Ｍｇ）10（ＰＯ4）6Ｃｌ2：Ｅｕ，Ｍｎ、（Ｂａ3Ｍｇ）Ｓｉ2Ｏ8：Ｅｕ，Ｍｎ、３．５ＭｇＯ・０．５ＭｇＦ2・ＧｅＯ2：Ｍｎ、Ｅｕ付活αサイアロン、（Ｓｒ，Ｂａ，Ｃａ）3ＳｉＯ5：Ｅｕ、Ｓｒ2ＢａＳｉＯ5：Ｅｕ、（Ｇｄ，Ｙ，Ｌｕ，Ｌａ）2Ｏ3：Ｅｕ，Ｂｉ（Ｇｄ，Ｙ，Ｌｕ，Ｌａ）2Ｏ2Ｓ：Ｅｕ，Ｂｉ、（Ｇｄ，Ｙ，Ｌｕ，Ｌａ）ＶＯ4：Ｅｕ，Ｂｉ、ＳｒＹ2Ｓ4：Ｅｕ，Ｃｅ、ＣａＬａ2Ｓ4：Ｃｅ、（Ｂａ，Ｓｒ，Ｃａ）ＭｇＰ2Ｏ7：Ｅｕ，Ｍｎ、（Ｙ，Ｌｕ）2ＷＯ6：Ｅｕ，Ｍｏ、（Ｂａ，Ｓｒ，Ｃａ）xＳｉyＮz：Ｅｕ，Ｃｅ、（Ｂａ，Ｓｒ，Ｃａ，Ｍｇ）3（Ｚｎ，Ｍｇ）Ｓｉ2Ｏ8：Ｅｕ，Ｍｎ、（Ｓｒ，Ｃａ，Ｂａ，Ｍｇ，Ｚｎ）2Ｐ2Ｏ7：Ｅｕ，Ｍｎ、（Ｃａ，Ｓｒ，Ｂａ，Ｍｇ）10（ＰＯ4）6（Ｆ，Ｃｌ，Ｂｒ，ＯＨ）：Ｅｕ，Ｍｎ、（（Ｙ，Ｌｕ，Ｇｄ，Ｔｂ）1-xＳｃxＣｅy）2（Ｃａ，Ｍｇ）1-r（Ｍｇ，Ｚｎ）2+rＳｉz-qＧｅqＯ12+δ等を用いることも可能である。
【０１４１】
なお、赤色蛍光体は、１種を単独で用いてもよく、２種以上を併用してもよい。
【０１４２】
［２−３．青色蛍光体］
青色蛍光体を用いる場合、３５０ｎｍ〜４２０ｎｍの範囲にピーク波長を有する光を発光する光源からの光の少なくとも一部を吸収して発光するものを用いるようにする。
【０１４３】
青色蛍光体としては、通常４２０ｎｍ以上、好ましくは４４０ｎｍ以上、また、通常４８０ｎｍ以下、好ましくは４７０ｎｍ以下の範囲にピーク波長を有する光を発するものが望ましい。
【０１４４】
青色蛍光体の例を挙げると、規則的な結晶成長形状としてほぼ六角形状を有する成長粒子から構成され、青色領域の発光を行なうＢａＭｇＡｌ10Ｏ17：Ｅｕで表わされるユウロピウム賦活バリウムマグネシウムアルミネート系蛍光体、規則的な結晶成長形状としてほぼ球形状を有する成長粒子から構成され、青色領域の発光を行なう（Ｃａ，Ｓｒ，Ｂａ）5（ＰＯ4）3Ｃｌ：Ｅｕで表わされるユウロピウム賦活ハロリン酸カルシウム系蛍光体、規則的な結晶成長形状としてほぼ立方体形状を有する成長粒子から構成され、青色領域の発光を行なう（Ｃａ，Ｓｒ，Ｂａ）2Ｂ5Ｏ9Ｃｌ：Ｅｕで表わされるユウロピウム賦活アルカリ土類クロロボレート系蛍光体、破断面を有する破断粒子から構成され、青緑色領域の発光を行なう（Ｓｒ，Ｃａ，Ｂａ）Ａｌ2Ｏ4：Ｅｕまたは（Ｓｒ，Ｃａ，Ｂａ）4Ａｌ14Ｏ25：Ｅｕで表わされるユウロピウム賦活アルカリ土類アルミネート系蛍光体などが挙げられる。
【０１４５】
また、そのほか、青色蛍光体としては、Ｓｒ2Ｐ2Ｏ7：Ｓｎ、Ｓｒ4Ａｌ14Ｏ25：Ｅｕ、ＢａＭｇＡｌ10Ｏ17：Ｅｕ、ＳｒＧａ2Ｓ4：Ｃｅ、ＣａＧａ2Ｓ4：Ｃｅ、（Ｂａ，Ｓｒ，Ｃａ）ＭｇＡｌ10Ｏ17：Ｅｕ、（Ｂａ，Ｓｒ，Ｃａ）ＭｇＡｌ10Ｏ17：Ｅｕ，Ｍｎ、（Ｓｒ，Ｃａ，Ｂａ，Ｍｇ）10（ＰＯ4）6Ｃｌ2：Ｅｕ、ＢａＡｌ2Ｓｉ2Ｏ8：Ｅｕ、ＢａＭｇＡｌ10Ｏ17：Ｅｕ，Ｔｂ，Ｓｍ、（Ｓｒ，Ｂａ）3ＭｇＳｉ2Ｏ8：Ｅｕ、Ｓｒ2Ｐ2Ｏ7：Ｅｕ、ＺｎＳ：Ａｇ、ＺｎＳ：Ａｇ，Ａｌ、Ｙ2ＳｉＯ5：Ｃｅ、ＣａＷＯ4、（Ｂａ，Ｓｒ，Ｃａ）5（ＰＯ4）3（Ｃｌ，Ｆ，Ｂｒ，ＯＨ）：Ｅｕ，Ｍｎ，Ｓｂ、（Ｂａ，Ｓｒ，Ｃａ）ＢＰＯ5：Ｅｕ，Ｍｎ、（Ｓｒ，Ｃａ）10（ＰＯ4）6・ｎＢ2Ｏ3：Ｅｕ、２ＳｒＯ・０．８４Ｐ2Ｏ5・０．１６Ｂ2Ｏ3：Ｅｕ、Ｓｒ2Ｓｉ3Ｏ8・２ＳｒＣｌ2：Ｅｕ、ＢａＡｌ8Ｏ13：Ｅｕ等を用いることも可能である。
なお、上記の赤色蛍光体、緑色蛍光体、青色蛍光体は、１種を単独で用いてもよく、２種以上を任意の組み合わせ及び比率で併用しても良い。
【０１４６】
青色蛍光体としては、青色有機蛍光体を用いてもよく、青色無機蛍光体を用いてもよい。したがって、青色蛍光体は、赤色蛍光体、緑色蛍光体等の種類により適宜選択することができる。ただし、赤色蛍光体及び緑色蛍光体として、有機蛍光体を用いた場合は、青色蛍光体も有機蛍光体を用いることが好ましい。その場合、青色有機蛍光体としては、例えば、ナフタル酸イミド系、ベンゾオキサゾール系、スチリル系、クマリン系、ピラリゾン系、トリアゾール系化合物の蛍光色素、ツリウム錯体等の有機蛍光体を用いることができる。中でも、特に、下記式で示される１，４−ビス（２−メチルスチリル）ベンゼンを好適に用いることができる。
【化３９】
2007088300.tif 000040
【０１４７】
また、青色有機蛍光体の発光効率に制限は無いが、発光効率が高いものを用いることが望ましい。具体的には、、蛍光体の発光効率が、通常２０％以上、好ましくは３０％以上、より好ましくは４５％以上のものを用いることが望ましい。このように発光効率のよい青色蛍光体を用いることにより、蛍光体使用量を少なくすることができたり、光源のパワーが小さい場合でも輝度の高い発光装置を作製するしたりすることができる。
なお、青色蛍光体は、１種を単独で用いてもよく、２種以上を任意の組み合わせ及び比率で併用してもよい。
【０１４８】
［２−４．蛍光体の使用比率］
蛍光体として２以上の蛍光体を用いる場合、その使用する蛍光体の使用比率は、発光装置に発せさせる光に応じて任意に設定することができる。したがって、蛍光体として、緑色蛍光体、赤色蛍光体及び青色蛍光体を用いる場合、緑色蛍光体、赤色蛍光体及び青色蛍光体の混合比率は、発光装置が発する光が所望の発光色（例えば、白色、電球色）となるように適宜選択すればよい。通常は、重量比で、緑色蛍光体：赤色蛍光体：青色蛍光体＝１〜９９：１〜９９：１〜９９の範囲とすることができる。
【０１４９】
ところで、本発明においては、赤色有機蛍光体として、前述したＥｕ（ＴＴＡ）3（ＴＰＰＯ）2、Ｅｕ（ＴＴＡ）3Ｐｈｅｎ、Ｅｕ（ＴＴＡ）3ＩＱＮＯ、Ｅｕ（２ＭＴＴＡ）3Ｐｈｅｎ、Ｅｕ（２ＮＦＡ）3Ｐｈｅｎ、Ｅｕ（ＤＢＭ）3Ｐｈｅｎ、Ｅｕ（ＤＢＭ）3ＴＰＰＯ、Ｅｕ（２ＮＦＡ）3（ＴＰＰＯ）2、Ｅｕ（２ＮＦＡ）3ＤＰＰｈｅｎ、Ｅｕ（ＨＦＡ）3（ＴＰＰＯ）2等を用い、且つ、緑色有機色蛍光体として、上記一般式（１）で表わされる緑色有機蛍光体（以下適宜「緑色有機蛍光体（１）という」）を用いることが好ましい。これにより、輝度が高く、演色性のよい発光装置を作製することができるからである。
【０１５０】
この場合、蛍光体全量中に含まれる、緑色有機蛍光体（１）の比率（緑色有機蛍光体（１）の重量／蛍光体全体の重量）は、通常０．０１以上、好ましくは０．１以上、より好ましくは０．５以上、また、通常２０以下、好ましくは１５以下、より好ましくは１０以下とすることが望ましい。これにより、緑色有機蛍光体の使用量が少ないにもかかわらず高輝度の発光装置を得ることができるという利点を得ることができる。
【０１５１】
また、この場合、緑色有機蛍光体（１）と前記赤色有機蛍光体との重量比（緑色有機蛍光体（１）の重量／赤色有機蛍光体の重量）は、通常０．０１以上、好ましくは０．１以上、より好ましくは０．５以上、また、通常２０以下、好ましくは１５以下、より好ましくは１０以下とすることが望ましい。これにより、緑色有機蛍光体の使用量が少ないにもかかわらず高輝度の発光装置を得ることができるという利点を得ることができる。
【０１５２】
さらに、この場合、緑色有機蛍光体（１）と青色蛍光体との重量比（緑色有機蛍光体（１）の重量／青色蛍光体の重量）は、通常０．０１以上、好ましくは０．１以上、より好ましくは０．５以上、また、通常４０以下、好ましくは３０以下、より好ましくは２０以下とすることが望ましい。これにより、緑色有機蛍光体の使用量が少ないにもかかわらず高輝度の発光装置を得ることができるという利点を得ることができる。
【０１５３】
［２−５．蛍光体の状態］
本発明に用いられる蛍光体は、分子間相互作用の効果が大きく、フラットな励起スペクトルが得られることから、固体状態で使用されることが好ましい。固体状態とは、結晶状態、アモルファス状態、固溶体状態であり、特に励起子寿命の長い結晶状態の微粒子で使用されることが好ましい。
【０１５４】
また、蛍光体の使用状態としては、公知の構成を任意に適用することができる。通常は、バインダー樹脂中に錯体を溶解した固溶体状態、錯体の微粒子をバインダー樹脂に分散した分散状態などがある。この場合、発光装置内にバインダー樹脂により固定され、光源の光を吸収して発光することになる。
【０１５５】
これらに使用されるバインダー樹脂に制限は無く、本発明の効果を著しく損なわない限り任意である。例えば、熱可塑性樹脂、熱硬化性樹脂、光硬化性樹脂等が挙げられる。具体例を挙げると、ポリメタアクリル酸メチル等のメタアクリル樹脂；ポリスチレン、スチレン−アクリロニトリル共重合体等のスチレン樹脂；ポリカーボネート樹脂；ポリエステル樹脂；フェノキシ樹脂；ブチラール樹脂；ポリビニルアルコール；エチルセルロース、セルロースアセテート、セルロースアセテートブチレート等のセルロース系樹脂；エポキシ樹脂；フェノール樹脂；シリコーン樹脂等が挙げられる。
【０１５６】
また、無機系材料、例えば、金属アルコキシド、セラミック前駆体ポリマー若しくは金属アルコキシドを含有する溶液をゾル−ゲル法により加水分解重合して成る溶液又はこれらの組み合わせを固化した無機系材料、例えばシロキサン結合を有する無機系材料を用いることができる。
【０１５７】
バインダー樹脂に蛍光体を分散させて使用する場合、バインダー樹脂に対する蛍光体の使用量は特に限定されるものではない。ただし、通常は、バインダー樹脂１００重量部に対して、蛍光体を、通常０．０１重量部以上、好ましくは０．１重量部以上、より好ましくは１重量部以上、また、通常１００重量部以下、好ましくは８０重量部以下、より好ましくは６０重量部以下とする。
【０１５８】
また、バインダー樹脂には、蛍光体以外の添加剤を含有させてもよい。添加剤の例としては、色調補正用の色素、酸化防止剤、燐系加工安定剤等の加工・酸化および熱安定化剤、紫外線吸収剤等の耐光性安定化剤およびシランカップリング剤などが挙げられる。
なお、バインダー樹脂は、１種を単独で用いてもよく、２種以上を任意の組み合わせ及び比率で併用してもよい。
【０１５９】
本実施形態では、蛍光体３として、緑色有機蛍光体と、赤色有機蛍光体と、青色有機蛍光体とを用いているものとする。また、緑色有機蛍光体としては一般式（１）で表されるピリジン−フタルイミド縮合誘導体化合物を用い、赤色有機蛍光体としては希土類元素イオン錯体を用いているものとする。さらに、これらの蛍光体３は、光源及び各蛍光体が発する波長の光を透過させうる透明のバインダ樹脂に分散させられて用いられているものとする。
【０１６０】
［３．その他の部材］
発光装置には、上記の光源及び蛍光体以外の部材を設けてもよい。例えば、光源や蛍光体を保護するため、外部キャップなどを設けてもよい。
本実施形態では、発光装置１は、発光装置１を保護するための外部キャップ４を備えているものとする。
【０１６１】
［４．その他の構成］
本発明の発光装置において、光源と蛍光体との位置関係について制限は無く、発光装置が所望の光を発することができるかぎり任意である。ただし、通常は、赤色蛍光体、青色蛍光体、緑色蛍光体などの蛍光体を含む蛍光体含有層を、光源上に配置するようにする。この場合、赤色蛍光体は、青色蛍光体、緑色蛍光体とは必ずしも同一の層中に混合されなくてもよい。例えば、青色蛍光体と緑色蛍光体を含有する層の上に、赤色蛍光体を含有する層が積層されていてもよい。
【０１６２】
また、蛍光体含有層は、光源の上部（通常は、発光装置の光が発せられる側）に設けることができる。蛍光体含有層は、例えば、光源と封止樹脂部との間の接触層として、または、封止樹脂部の外側のコーティング層として、または、外部キャップの内側のコーティング層として設けることができる。さらに、封止樹脂内に蛍光体を含有させた形態をとることもできる。
本実施形態では、蛍光体３をバインダ樹脂に分散させた蛍光体含有層を、光源２の表面に形成するようにしているものとする。
【０１６３】
また、本発明の発光装置は、蛍光体の耐久性向上の観点から、蛍光体含有層の外側に、３５０ｎｍ以下の紫外線を遮蔽する処理を設けることが好ましい。
【０１６４】
［５．発光装置の物性］
本発明の発光装置が発する光の色は任意であるが、通常は、白色光（即ち、白色の光）とすることが好ましい。車載用光源、ディスプレイ用バックライト、照明機器等、多種多様な用途へ本発明の発光装置を適用することが可能となるためである。
【０１６５】
また、本発明の発光装置は、発光装置の発光効率が、通常２０ｌｍ／Ｗ以上、好ましくは２２ｌｍ／Ｗ以上、より好ましくは２５ｌｍ／Ｗ以上であり、特に好ましくは２８ｌｍ／Ｗ以上である。これは、上述したピリジン−フタルイミド縮合誘導体化合物や希土類元素イオン錯体などの蛍光体を適切に組み合わせて使用することにより実現することができる。
【０１６６】
さらに、本発明の発光装置は、平均演色評価指数Ｒａが、通常８０以上、好ましくは８５以上、より好ましくは８８以上である。これにより、発光装置の色を自然光に近づけて、本発明の発光装置で照らした対象物の色をより自然な色にすることができる。また、これも、上述したピリジン−フタルイミド縮合誘導体化合物や希土類元素イオン錯体などの蛍光体を適切に組み合わせて使用することにより実現することができる。
【０１６７】
［６．作用］
上記の発光装置１によれば、光源２が発した光を緑色蛍光体、赤色蛍光体及び青色蛍光体という蛍光体３が吸収して蛍光を発し、その蛍光を外部キャップ４を通じて外部に放射することにより、白色光を発することができる。
この際、本実施形態の発光装置１は、高い輝度を有し、自然光により近く、発光光量増減に伴う発光色のずれが少ない。これは、主に、蛍光体として優れたものを組み合わせて用いたことにより得られる利点である。
【０１６８】
個別に説明すると、発光装置１が高い輝度を実現できるのは、有機蛍光体を使用したためであり、特に、緑色蛍光体として特定の有機蛍光体（５１０ｎｍ〜５６０ｎｍの範囲にピーク波長を有する光を発し、蛍光体の発光効率が３０％以上である緑色有機蛍光体）を使用したためであると推察される。
また、発光装置１が自然光に近い光を発することができるのは、有機蛍光体を使用したためであり、特に、赤色有機蛍光体として特定の有機蛍光体（β―ジケトネート、β−ジケトン、芳香族カルボン酸、又は、ブレンステッド酸を配位子とする希土類元素イオン錯体からなる赤色有機蛍光体）を使用したためであると推察される。
さらに、発光光量増減に伴う発光色のずれを少なくすることができるのは、上記の特定の赤色及び／又は緑色の有機蛍光体を使用したためであると推察される。
【０１６９】
また、本実施形態の発光装置１のように、緑色有機蛍光体としてピリジン−フタルイミド縮合誘導体化合物を用いた場合、次のような利点を得ることもできる。即ち、緑色有機蛍光体としてピリジン−フタルイミド縮合誘導体化合物を用いた場合、この緑色有機蛍光体からは人間の目にとって特に認識しやすい波長の緑色光が発せられることになる。つまり、この緑色有機蛍光体から発せられる緑色光は、他の緑色蛍光体から発せられる光に比べて、より明るい光として人間の目には視覚されるのである。よって、緑色有機蛍光体としてピリジン−フタルイミド縮合誘導体化合物を用いることにより、人間の目には、実際の発光効率以上に明るい光として認識させることも可能となる。
【０１７０】
［７．用途等］
本発明の発光装置は、単独で、又は複数個を組み合わせることにより、例えば、照明ランプ、液晶パネル用等のバックライト、超薄型照明等の種々の照明装置、画像表示装置として使用することができる。
【実施例】
【０１７１】
以下、本発明を実施例により更に具体的に説明するが、本発明はその要旨を超えない限り、以下の実施例の記載に限定されるものではない。
【０１７２】
［実施例１］
以下の条件で、赤色蛍光体、緑色蛍光体及び青色蛍光体をポリビニルアルコール水溶液に分散した分散液をそれぞれ製造した。
【０１７３】
赤色蛍光体分散液：
Ｅｕ（ＤＢＭ）3ＴＰＰＯ  １００ｍｇとゴーセノール  ＧＬ−３（日本合成化学工業社製ポリビニルアルコール（１０％水溶液））２．５ｇとを混合し、さらにジルコニアビーズ（粒径０．２ｍｍ）２ｃｃを加えて、ペイントシェーカーを用いて、室温で１時間分散処理した。
【化４０】
2007088300.tif 000041
【０１７４】
緑色蛍光体分散液：
下記式で表されるピリジン−フタルイミド縮合誘導体化合物１００ｍｇと、ゴーセノール  ＧＬ−３（日本合成化学工業社製ポリビニルアルコール（１０％水溶液））２．５ｇとを混合し、さらに、ジルコニアビーズ（粒径０．２ｍｍ）２ｃｃを加えて、ペイントシェーカーを用いて、室温で１時間分散処理した。
【化４１】
2007088300.tif 000042
【０１７５】
青色蛍光体分散液：
Ｂｉｓ（ＭＳＢ）１００ｍｇと、ゴーセノール  ＧＬ−３（日本合成化学工業社製ポリビニルアルコール（１０％水溶液））２．５ｇとを混合し、さらに、ジルコニアビーズ（粒径０．２ｍｍ）２ｃｃを加えて、ペイントシェーカーを用いて、室温で１時間分散処理した。
【化４２】
2007088300.tif 000043
【０１７６】
得られた分散液を、赤色蛍光体、緑色蛍光体及び青色蛍光体の重量比が、赤色蛍光体：緑色蛍光体：青色蛍光体＝４２：８：５０となるように混合して、蛍光体塗布液を作製した。
得られた蛍光体塗布液を、乾燥膜厚が０．３ｍｍとなるようにエアブラシスプレーを用いてＣｒｅｅ社製砲弾型ＬＥＤ（ピーク波長４０５ｎｍ。直径５ｍｍ、高さ９ｍｍ。エポキシ樹脂で封止されたもの）の表面に塗布し、空気中で１００℃の温度で５分間乾燥した。
【０１７７】
蛍光体塗布膜上に、さらにガラスキャップを被せて、図１に示すような発光装置１を作製した。ここで、符号２は光源である砲弾型ＬＥＤを表わす。また、図１の符号３は蛍光体塗布層として設けた蛍光体を示し、符号４は外部キャップ４として設けたガラスキャップを表わす。
【０１７８】
得られた発光装置を点灯したところ（駆動電流２０ｍＡ）、電球色の色温度３４４５Ｋを示す白色光を得た。
また、発光装置から発せられる白色光の色度座標を測定したところ、図２，３のようになった。なお、図３は図２の要部を拡大した図である。また、図２，３において、矢印で示す部分が本実施例の発光装置が発する白色光の座標を示す。図２及び図３に示すように、得られた白色光はｘｙ色度図において、ｘ＝０．４０５３、ｙ＝０．３８４０であった。また、発光装置の発光効率は３０．７ｌｍ／Ｗであり、平均演色評価数Ｒａは９０であった。得られた白色光の発光強度を図４に示す。
【０１７９】
また、得られた発光装置は発する白色光と、黄色無機蛍光体を用いた市販の白色ＬＥＤ（日亜化学工業社製）と比較した結果を表１に示す。本実施例で作製した発光装置は、発光装置の発光効率は市販品と同程度で、輝度の高いものであり、平均演色評価数Ｒａは市販品より良好で、演色性に優れるものであることが確認された。
【表１】
2007088300.tif 000044
【０１８０】
［蛍光体の評価］
実施例１で使用した緑色蛍光体及びＢＡＭ系緑色蛍光体（ＢａＭｇＡｌ4Ｏ3：Ｅｕ）の発光強度を測定した結果を図５に示す。図５中、ａはＢＡＭ系緑色蛍光体、ｂは本実施例で使用した緑色蛍光体を示す。このことから、実施例１で使用した緑色蛍光体は、５３０ｎｍ〜５４０ｎｍの範囲にピーク波長を有するものであることが確認された。
【０１８１】
また、緑色蛍光体、赤色蛍光体及び青色蛍光体について、蛍光体の発光効率を測定した値を表２に示す。蛍光体の発光効率（％）は、ピーク波長が４００ｎｍの光を蛍光体に照射（露光時間４００ｍｓｅｃ）して、全反射光量（Ｔ１）及び発光量（Ｓ２）を測定（３回の平均値）し、（Ｓ２×１００）／Ｔ１により求めた。ここで、全反射光量は、実際に測定された全反射光量を、標準白板の反射率（０．９８７）で除して求めた値を使用した。
【０１８２】
【表２】
2007088300.tif 000045
【０１８３】
表２中、ａはＢＡＭ系緑色蛍光体、ｂは本実施例で使用した緑色蛍光体、ｃはＬＯＳ系蛍光体（Ｌａ2Ｏ2Ｓ：Ｅｕ）、ｄはＥｕ（ＴＴＡ）3Ｐｈｅｎ、ｅはＥｕ（ＴＴＡ）3（ＴＰＰＯ）2、ｆはＢＡＭ系青色蛍光体、ｇは本実施例で使用したＢｉｓ（ＭＳＢ）である。これらのうち、ｂ、ｄ、ｅ、ｇは本発明の発光装置の有機蛍光体として特に好適に使用することができる。
【産業上の利用可能性】
【０１８４】
本発明の発光装置は、光を用いる任意の分野で用いることができ、特に、胃カメラ、カプセル型内視鏡等の医療用器具用発光装置として非常に有用である。
【図面の簡単な説明】
【０１８５】
【図１】本発明の一実施形態としての発光装置、及び、本発明の実施例１で作製した発光装置の構造を模式的に示す図である。
【図２】本発明の実施例１で作製した発光装置が発した白色光の色座標を示すｘｙ色度図である。
【図３】図２のｘｙ色度図の要部を拡大した図である。
【図４】本発明の実施例１で作製した発光装置が発した白色光の発光強度を示す図である。
【図５】本発明の実施例１で使用した緑色蛍光体及びＢＡＭ系緑色蛍光体の発光強度を示す図である。
【符号の説明】
【０１８６】
１  発光装置
２  光源
３  蛍光体
４  外部キャップ
【図１】
2007088300.tif 000046
【図２】
2007088300.tif 000047
【図３】
2007088300.tif 000048
【図４】
2007088300.tif 000049
【図５】
2007088300.tif 000050